(57)【要約】【課題】インクジェット方式による液滴吐出を円滑に行うことができるとともに、色再現域が広く、かつ、コントラストに優れた画像の表示を行うことができるカラーフィルターの製造に用いることができるカラーフィルター用インクセットを提供すること。【解決手段】本発明のインクセットは、複数種のインクを備え、当該インクを、多数個のセルが設けられた基板上に、インクジェット方式で吐出することにより、カラーフィルターの製造に用いるものであって、Ｃ．Ｉ．ピグメントレッド１７７および／または２５４を含む顔料インクと、Ｃ．Ｉ．ピグメントグリーン３６を含む顔料インクと、Ｃ．Ｉ．ピグメントブルー１５：６を含む顔料インクと、染料および該染料を溶解する機能を有する溶媒を含み、前記顔料インクが吐出されるセルとは異なるセル内に吐出される、少なくとも１種の染料インクとを備えることを特徴とする。【選択図】なし【特許請求の範囲】
【請求項１】
複数種のインクを備え、当該インクを、多数個のセルが設けられた基板上に、インクジェット方式で吐出することにより、カラーフィルターの製造に用いるカラーフィルター用インクセットであって、
Ｃ．Ｉ．ピグメントレッド１７７および／またはＣ．Ｉ．ピグメントレッド２５４を含む赤色顔料インクと、
Ｃ．Ｉ．ピグメントグリーン３６を含む緑色顔料インクと、
Ｃ．Ｉ．ピグメントブルー１５：６を含む青色顔料インクと、
染料および該染料を溶解する機能を有する溶媒を含み、前記顔料インクが吐出されるセルとは異なるセル内に吐出される、少なくとも１種の染料インクとを備えることを特徴とするカラーフィルター用インクセット。
【請求項２】
前記染料として、下記式（Ｉ）で表される化学構造を有する化合物を含む前記染料インクを備えている請求項１に記載のカラーフィルター用インクセット。
【化１】
2009015021.tif 000029
【請求項３】
前記染料として、下記式（II）で表される化学構造を有する化合物を含む前記染料インクを備えている請求項１または２に記載のカラーフィルター用インクセット。
【化２】
2009015021.tif 000030
【請求項４】
前記染料として、下記式（III）で表される化学構造を有する化合物を含む前記染料インクを備えている請求項１ないし３のいずれかに記載のカラーフィルター用インクセット。
【化３】
2009015021.tif 000031
【請求項５】
前記顔料インクを構成する分散媒は、２−（２−メトキシ−１−メチルエトキシ）−１−メチルエチルアセテート、ジエチレングリコールモノエチルエーテルアセテート、ジエチレングリコールモノブチルエーテルアセテート、トリエチレングリコールブチルメチルエーテル、および、１，３−ブチレングリコールジアセテートよりなる群から選択される１種または２種以上を含むものである請求項１ないし４のいずれかに記載のカラーフィルター用インクセット。
【請求項６】
前記染料インクを構成する前記溶媒は、水、グリセリン、トリエチレングリコール、ブチルセロソルブ、プロピレングリコールモノメチルエーテルアセテート、シクロヘキサノン、オクタン酸エチル、酢酸エチル、ジエチレングリコールモノブチルエーテルアセテート、エチレングリコールジアセテート、２−（２−メトキシ−１−メチルエトキシ）−１−メチルエチルアセテート、トリエチレングリコールブチルメチルエーテル、ジエチレングリコールモノエチルエーテルアセテート、１，３−ブチレングリコールジアセテート、ジプロピレングリコールメチルエーテルアセテート、ビス（２−ブトキシエチル）エーテル、１，６−ジアセトキシヘキサン、プロピレングリコールジアセテート、ジエチレングリコールジエチルエーテル、４−ヒドロキシ−４−メチル−２−ペンタノン、および、３−メトキシブチルアセテートよりなる群から選択される１種または２種以上を含むものである請求項１ないし５のいずれかに記載のカラーフィルター用インクセット。
【請求項７】
インクを、多数個のセルが設けられた基板上に、インクジェット方式で吐出して、カラーフィルターを製造する方法であって、
Ｃ．Ｉ．ピグメントレッド１７７および／またはＣ．Ｉ．ピグメントレッド２５４を含む赤色顔料インクと、Ｃ．Ｉ．ピグメントグリーン３６を含む緑色顔料インクと、Ｃ．Ｉ．ピグメントブルー１５：６を含む青色顔料インクと、染料および該染料を溶解する機能を有する溶媒を含む少なくとも１種の染料インクとを、それぞれ、異なる前記セル中に吐出する工程と、
吐出された前記顔料インクから分散媒を除去するとともに、吐出された前記染料インクから前記溶媒を除去する工程とを有することを特徴とするカラーフィルターの製造方法。
【請求項８】
インクジェット方式でインクを吐出することにより形成された着色部を有するカラーフィルターであって、
Ｃ．Ｉ．ピグメントレッド１７７および／またはＣ．Ｉ．ピグメントレッド２５４を含む材料で構成された赤色顔料着色部と、
Ｃ．Ｉ．ピグメントグリーン３６を含む材料で構成された緑色顔料着色部と、
Ｃ．Ｉ．ピグメントブルー１５：６を含む材料で構成された青色顔料着色部と、
染料を含む材料で構成された、少なくとも１種の染料着色部とを有することを特徴とするカラーフィルター。
【請求項９】
前記染料着色部として、下記式（Ｉ）で表される化学構造を有する化合物を含む材料で構成された藍紫色（シアン）染料着色部と、下記式（II）で表される化学構造を有する化合物を含む材料で構成された紅紫色（マゼンタ）染料着色部と、下記式（III）で表される化学構造を有する化合物を含む材料で構成された黄色（イエロー）染料着色部とを有する請求項８に記載のカラーフィルター。
【化４】
2009015021.tif 000032
【化５】
2009015021.tif 000033
【化６】
2009015021.tif 000034
【請求項１０】
請求項１ないし６のいずれかに記載のカラーフィルター用インクセットを用いて製造されたことを特徴とするカラーフィルター。
【請求項１１】
請求項７に記載の方法を用いて製造されたことを特徴とするカラーフィルター。
【請求項１２】
請求項８ないし１１のいずれかに記載のカラーフィルターを備えたことを特徴とする画像表示装置。
【請求項１３】
画像表示装置は、液晶パネルである請求項１２に記載の画像表示装置。
【請求項１４】
請求項１２または１３に記載の画像表示装置を備えたことを特徴とする電子機器。
【発明の詳細な説明】
【技術分野】
【０００１】
本発明は、カラーフィルター用インクセット、カラーフィルターの製造方法、カラーフィルター、画像表示装置、および、電子機器に関するものである。
【背景技術】
【０００２】
カラー表示を行う液晶表示装置（ＬＣＤ）等には、一般に、カラーフィルターが用いられている。カラーフィルターには、一般に、光の三原色である赤（Ｒ）、緑（Ｇ）、青（Ｂ）に対応する３色の着色部が設けられており、カラーフィルターを備えた液晶表示装置では、これら各色の着色部の光の透過量を調整することにより、カラー表示を行っている。
【０００３】
カラーフィルターは、従来、顔料、感光性樹脂、官能性モノマー、重合開始剤等を含む材料（着色部形成用組成物）で構成された塗膜を基板上に形成し、その後、フォトマスクを介して光を照射する感光処理、現像処理等を行う、いわゆるフォトリソグラフィー法を用いて製造されてきた。このような方法では、通常、基板のほぼ全面に、各色に対応する塗膜を形成し、その一部のみを硬化させ、それ以外の大部分を除去するという操作を繰り返すことにより、各色が重なり合わないようにカラーフィルターを製造する。このため、カラーフィルターの製造において形成される塗膜は、最終的に得られるカラーフィルターには、その一部のみが着色部として残存するのみで、その大部分が製造工程において除去されることとなる。このため、カラーフィルターの製造コストが上昇するばかりでなく、省資源の観点からも好ましくない。
【０００４】
一方、近年、インクジェットヘッド（液滴吐出ヘッド）を用いて、カラーフィルターの着色部を形成する方法が提案されている（例えば、特許文献１参照）。このような方法は、着色部形成用の材料（着色部形成用組成物）の液滴の吐出位置等の制御が容易で、着色部形成用組成物の無駄を少なくすることができるため、環境への負荷を低減することができ、また、製造コストも抑制することができる。
【０００５】
上述したように、カラーフィルターは、一般に、光の三原色に対応するＲＧＢの３色の着色部を備えているが、これらの着色部の構成材料としては、耐光性、耐熱性等の観点から、Ｃ．Ｉ．ピグメントレッド１７７および／またはＣ．Ｉ．ピグメントレッド２５４（Ｒ用顔料）、Ｃ．Ｉ．ピグメントグリーン３６（Ｇ用顔料）、Ｃ．Ｉ．ピグメントブルー１５：６（Ｂ用顔料）が用いられている。これらの顔料は、いずれも、光の三原料に対応する色調を呈するものであるため、これらの顔料を用いることにより、表示画像の色再現域を比較的広いものとすることができるが、その一方で、表示画像のさらなる高画質化（色再現域の拡張）が求められている。このような要求に応えるために、例えば、上記の顔料に加えて、これら以外の顔料（他種顔料）を併用することが考えられる。しかしながら、上記以外の顔料（他種顔料）は、一般に、粉砕性に劣り、微粒化（微粒子化）が困難であるため、このような顔料（他種顔料）を用いて製造されたカラーフィルターでは、表示される画像のコントラストを十分に高いものとするのが困難であった。また、顔料粒子の粒径が大きいものであると、インクジェット方式による液滴の吐出性が不安定となり、カラーフィルターの生産性が著しく低下する。
【０００６】
【特許文献１】特開２００２−３７２６１３号公報
【発明の開示】
【発明が解決しようとする課題】
【０００７】
本発明の目的は、インクジェット方式による液滴吐出を円滑に行うことができるとともに、色再現域が広く、かつ、コントラストに優れた画像の表示を行うことができるカラーフィルターの製造に用いることができるカラーフィルター用インクセットを提供すること、色再現域が広く、かつ、コントラストに優れた画像の表示を行うことができるカラーフィルターを好適に製造することができる製造方法を提供すること、色再現域が広く、かつ、コントラストに優れた画像の表示を行うことができるカラーフィルターを提供すること、また、該カラーフィルターを備えた画像表示装置、電子機器を提供することにある。
【課題を解決するための手段】
【０００８】
このような目的は、下記の本発明により達成される。
本発明のカラーフィルター用インクセットは、複数種のインクを備え、当該インクを、多数個のセルが設けられた基板上に、インクジェット方式で吐出することにより、カラーフィルターの製造に用いるカラーフィルター用インクセットであって、
Ｃ．Ｉ．ピグメントレッド１７７および／またはＣ．Ｉ．ピグメントレッド２５４を含む赤色顔料インクと、
Ｃ．Ｉ．ピグメントグリーン３６を含む緑色顔料インクと、
Ｃ．Ｉ．ピグメントブルー１５：６を含む青色顔料インクと、
染料および該染料を溶解する機能を有する溶媒を含み、前記顔料インクが吐出されるセルとは異なるセル内に吐出される、少なくとも１種の染料インクとを備えることを特徴とする。
これにより、インクジェット方式による液滴吐出を円滑に行うことができるとともに、色再現域が広く、かつ、コントラストに優れた画像の表示を行うことができるカラーフィルターの製造に用いることができるカラーフィルター用インクセットを提供することができる。
【０００９】
本発明のカラーフィルター用インクセットでは、前記染料として、下記式（Ｉ）で表される化学構造を有する化合物を含む前記染料インクを備えていることが好ましい。
【化１】
2009015021.tif 000002
これにより、カラーフィルターの色再現域を特に広いものとすることができる。また、上記式（Ｉ）で表される化学構造を有する化合物は、耐光性、耐熱性等に優れているため、製造されるカラーフィルターの耐久性、信頼性を特に優れたものとすることができる。
【００１０】
本発明のカラーフィルター用インクセットでは、前記染料として、下記式（II）で表される化学構造を有する化合物を含む前記染料インクを備えていることが好ましい。
【化２】
2009015021.tif 000003
これにより、カラーフィルターの色再現域を特に広いものとすることができる。また、上記式（II）で表される化学構造を有する化合物は、耐光性、耐熱性等に優れているため、製造されるカラーフィルターの耐久性、信頼性を特に優れたものとすることができる。
【００１１】
本発明のカラーフィルター用インクセットでは、前記染料として、下記式（III）で表される化学構造を有する化合物を含む前記染料インクを備えていることが好ましい。
【化３】
2009015021.tif 000004
これにより、カラーフィルターの色再現域を特に広いものとすることができる。また、上記式（III）で表される化学構造を有する化合物は、耐光性、耐熱性等に優れているため、製造されるカラーフィルターの耐久性、信頼性を特に優れたものとすることができる。
【００１２】
本発明のカラーフィルター用インクセットでは、前記顔料インクを構成する分散媒は、２−（２−メトキシ−１−メチルエトキシ）−１−メチルエチルアセテート、ジエチレングリコールモノエチルエーテルアセテート、ジエチレングリコールモノブチルエーテルアセテート、トリエチレングリコールブチルメチルエーテル、および、１，３−ブチレングリコールジアセテートよりなる群から選択される１種または２種以上を含むものであることが好ましい。
これにより、インクジェット方式による顔料インクの液滴吐出を、目詰まりの発生等を効果的に防止し、安定した吐出量（１滴あたりの吐出量）を長期間にわたって保持しつつ好適に行うことができ、製造されるカラーフィルターにおいて、色むら、濃度むら等の発生や、個体間での特性差の発生を効果的に防止することができる。
【００１３】
本発明のカラーフィルター用インクセットでは、前記染料インクを構成する前記溶媒は、水、グリセリン、トリエチレングリコール、ブチルセロソルブ、プロピレングリコールモノメチルエーテルアセテート、シクロヘキサノン、オクタン酸エチル、酢酸エチル、ジエチレングリコールモノブチルエーテルアセテート、エチレングリコールジアセテート、２−（２−メトキシ−１−メチルエトキシ）−１−メチルエチルアセテート、トリエチレングリコールブチルメチルエーテル、ジエチレングリコールモノエチルエーテルアセテート、１，３−ブチレングリコールジアセテート、ジプロピレングリコールメチルエーテルアセテート、ビス（２−ブトキシエチル）エーテル、１，６−ジアセトキシヘキサン、プロピレングリコールジアセテート、ジエチレングリコールジエチルエーテル、４−ヒドロキシ−４−メチル−２−ペンタノン、および、３−メトキシブチルアセテートよりなる群から選択される１種または２種以上を含むものであることが好ましい。
これにより、インクジェット方式による染料インクの液滴吐出を、目詰まりの発生等を効果的に防止し、安定した吐出量（１滴あたりの吐出量）を長期間にわたって保持しつつ好適に行うことができ、製造されるカラーフィルターにおいて、色むら、濃度むら等の発生や、個体間での特性差の発生を効果的に防止することができる。
【００１４】
本発明のカラーフィルターの製造方法は、インクを、多数個のセルが設けられた基板上に、インクジェット方式で吐出して、カラーフィルターを製造する方法であって、
Ｃ．Ｉ．ピグメントレッド１７７および／またはＣ．Ｉ．ピグメントレッド２５４を含む赤色顔料インクと、Ｃ．Ｉ．ピグメントグリーン３６を含む緑色顔料インクと、Ｃ．Ｉ．ピグメントブルー１５：６を含む青色顔料インクと、染料および該染料を溶解する機能を有する溶媒を含む少なくとも１種の染料インクとを、それぞれ、異なる前記セル中に吐出する工程と、
吐出された前記顔料インクから分散媒を除去するとともに、吐出された前記染料インクから前記溶媒を除去する工程とを有することを特徴とする。
これにより、色再現域が広く、かつ、コントラストに優れた画像の表示を行うことができるカラーフィルターを好適に製造することができる製造方法を提供することができる。
【００１５】
本発明のカラーフィルターは、インクジェット方式でインクを吐出することにより形成された着色部を有するカラーフィルターであって、
Ｃ．Ｉ．ピグメントレッド１７７および／またはＣ．Ｉ．ピグメントレッド２５４を含む材料で構成された赤色顔料着色部と、
Ｃ．Ｉ．ピグメントグリーン３６を含む材料で構成された緑色顔料着色部と、
Ｃ．Ｉ．ピグメントブルー１５：６を含む材料で構成された青色顔料着色部と、
染料を含む材料で構成された、少なくとも１種の染料着色部とを有することを特徴とする。
これにより、色再現域が広く、かつ、コントラストに優れた画像の表示を行うことができるカラーフィルターを提供することができる。
【００１６】
本発明のカラーフィルターでは、前記染料着色部として、下記式（Ｉ）で表される化学構造を有する化合物を含む材料で構成された藍紫色（シアン）染料着色部と、下記式（II）で表される化学構造を有する化合物を含む材料で構成された紅紫色（マゼンタ）染料着色部と、下記式（III）で表される化学構造を有する化合物を含む材料で構成された黄色（イエロー）染料着色部とを有することが好ましい。
【００１７】
【化４】
2009015021.tif 000005
【００１８】
【化５】
2009015021.tif 000006
【００１９】
【化６】
2009015021.tif 000007
これにより、カラーフィルターの色再現域を特に広いものとすることができる。
【００２０】
本発明のカラーフィルターは、本発明のカラーフィルター用インクセットを用いて製造されたことを特徴とする。
これにより、色再現域が広く、かつ、コントラストに優れた画像の表示を行うことができるカラーフィルターを提供することができる。
本発明のカラーフィルターは、本発明の方法を用いて製造されたことを特徴とする。
これにより、色再現域が広く、かつ、コントラストに優れた画像の表示を行うことができるカラーフィルターを提供することができる。
【００２１】
本発明の画像表示装置は、本発明のカラーフィルターを備えたことを特徴とする。
これにより、色再現域が広く、かつ、コントラストに優れた画像の表示を行うことができる画像表示装置を提供することができる。
本発明の画像表示装置は、液晶パネルであることが好ましい。
これにより、色再現域が広く、かつ、コントラストに優れた画像の表示を行うことができる画像表示装置を提供することができる。
本発明の電子機器は、本発明の画像表示装置を備えたことを特徴とする。
これにより、色再現域が広く、かつ、コントラストに優れた画像の表示を行うことができる電子機器を提供することができる。
【発明を実施するための最良の形態】
【００２２】
以下、本発明の好適な実施形態について詳細に説明する。
《カラーフィルター用インクセット》
本発明のカラーフィルター用インクセットは、カラーフィルターの製造（カラーフィルターの着色部の形成）に用いられるインクセットであり、特に、インクを、多数個のセルが設けられた基板上に、インクジェット方式で吐出することにより、カラーフィルターの製造に用いられるものである。
【００２３】
また、本発明のカラーフィルター用インクセットは、複数種のインク（カラーフィルター用インク）を備えるものであり、顔料を含む顔料インクと、染料を含む染料インクとを備えるものである。特に、本発明では、顔料インクとして、Ｃ．Ｉ．ピグメントレッド１７７および／またはＣ．Ｉ．ピグメントレッド２５４を含む赤色顔料インクと、Ｃ．Ｉ．ピグメントグリーン３６を含む緑色顔料インクと、Ｃ．Ｉ．ピグメントブルー１５：６を含む青色顔料インクとを備えている。
【００２４】
ところで、カラーフィルターは、一般に、光の三原色に対応するＲＧＢの３色の着色部を備えているが、これらの着色部の構成材料としては、耐光性、耐熱性等の観点から、Ｃ．Ｉ．ピグメントレッド１７７および／またはＣ．Ｉ．ピグメントレッド２５４（Ｒ用顔料）、Ｃ．Ｉ．ピグメントグリーン３６（Ｇ用顔料）、Ｃ．Ｉ．ピグメントブルー１５：６（Ｂ用顔料）が用いられている。これらの顔料は、いずれも、光の三原料に対応する色調を呈するものであるため、これらの顔料を用いることにより、表示画像の色再現域を比較的広いものとすることができるが、その一方で、表示画像のさらなる高画質化（色再現域の拡張）が求められている。このような要求に応えるために、例えば、上記の顔料に加えて、これら以外の顔料（他種顔料）を併用することが考えられる。しかしながら、上記以外の顔料（他種顔料）は、一般に、粉砕性に劣り、微粒化（微粒子化）が困難であるため、このような顔料（他種顔料）を用いて製造されたカラーフィルターでは、表示される画像のコントラストを十分に高いものとするのが困難であった。また、顔料粒子の粒径が大きいものであると、インクジェット方式による液滴の吐出性が不安定となり、カラーフィルターの生産性が著しく低下する。また、液滴の吐出量が不安定化するため、製造されるカラーフィルターにおいて、色むら、濃度むら等の問題が発生しやすくなる。
【００２５】
これに対し、本発明では、カラーフィルター用インクセットが、顔料インクとして、Ｃ．Ｉ．ピグメントレッド１７７および／またはＣ．Ｉ．ピグメントレッド２５４を含む赤色顔料インク（ＲＰインク）と、Ｃ．Ｉ．ピグメントグリーン３６を含む緑色顔料インク（ＧＰインク）と、Ｃ．Ｉ．ピグメントブルー１５：６を含む青色顔料インク（ＢＰインク）とを備えるとともに、顔料インクが吐出されるセルとは異なるセル内に吐出される、少なくとも１種の染料インクを備えているため、色再現域が非常に広く、かつ、表示される画像のコントラストに優れたカラーフィルターを提供することができる。特に、カラーフィルター用インクセットが、後述するような染料（特に、特定の染料）を含む染料インクを備えることにより、カラーフィルターの耐久性（耐光性、耐熱性）を非常に優れたものとすることができる。
【００２６】
また、本発明において、カラーフィルター用インクセットは、顔料インクと染料インクとを備えるものであり、単一のインク中に顔料と染料とが併存していない。このため、カラーフィルターの製造時においては、インクジェット方式による液滴吐出を円滑に行うことができ、各部位での色むら、濃度むら等を効果的に防止することができ、個体間での特性の均一性が特に優れたカラーフィルターを容易に製造することができる。一方、単一のインク中に顔料と染料とが併存する場合、このような効果は得られない。すなわち、単一のインク中に顔料と染料とが併存すると、当該インクの粘度が高いものとなり、インクジェットヘッドを用いた液滴の吐出が困難となる。また、インク中に顔料と染料とが併存すると、経時的な粘度の上昇（経時増粘）が発生するため、インクジェットヘッドを用いた液滴の吐出がますます困難となる。また、単一のインク中に顔料と染料とを併存させようとすると、顔料と染料とが均一に混合させること自体が不可能になることもある。特に、インクジェット方式に用いられるカラーフィルター用インク（産業用）は、プリンターに適用されるもの（民生用）とは全く異なるものであり、高沸点、高粘度の液体が用いられ、カラーフィルターの製造に用いる液滴吐出装置（産業用）では、インクの液滴に際して、大きな負荷がかかる。また、カラーフィルターの製造では、例えば、大量生産を行ったり、大型のワーク（基板）への液滴吐出に用いたりするため、大量の液滴を長時間にわたって吐出することが求められる。このような過酷な条件で用いられるため、上記のような、インク中に顔料と染料とが併存することによる更なる粘度上昇、経時増粘が起こると、製品としてのカラーフィルターの生産性が著しく低下してしまうとともに、液滴吐出が不安定になるため、製造されるカラーフィルターの信頼性も低いものとなってしまう。
【００２７】
また、本発明では、カラーフィルターにおいて、同一のセル中に、顔料と染料とが併存しないため、各着色部を透過する光量を調節することにより、非常に広い領域の色を表示することができる。これに対し、同一のセル中に、顔料と染料とを併存させる場合、当該セル中に含まれる顔料および染料に対して照射される光の強度の比率が、一定になってしまうため、微妙に異なる色調の画像を表示することができない。すなわち、カラーフィルターの色再現域を十分に広いものとすることが困難である。
【００２８】
また、本発明では、製造されるカラーフィルターにおいて、顔料と染料との利点を発揮させることができる。その結果、耐久性（耐光性、耐熱性等）に優れ、かつ、色再現域の広さ、コントラストに優れた画像の表示を行うことができるカラーフィルターを優れた生産性で製造することができる。また、着色剤として顔料のみを用いた場合や、着色剤として染料のみを用いた場合には得られないような広い色再現域（色再現範囲）を実現することができる。
【００２９】
本発明において、カラーフィルター用インクセットは、赤色顔料インク、緑色顔料インク、青色顔料インクに加え、少なくとも１種の染料インクとを備えるものであればよいが、以下の説明では、顔料インクとして、「赤色顔料インク」と、緑色の「緑色顔料インク」と、青色の「青色顔料インク」とを備え、染料インクとして、藍紫色（シアン）の「藍紫色染料インク」と、紅紫色（マゼンタ）の「紅紫色染料インク」と、黄色（イエロー）の「黄色染料インク」とを備えた場合について、中心的に説明する。
【００３０】
［１］顔料インク（カラーフィルター用インク）
本発明のカラーフィルター用インクセットは、顔料インクとして、赤色顔料インク（ＲＰインク）と、緑色顔料インク（ＧＰインク）と、青色顔料インク（ＢＰインク）とを備えている。カラーフィルター用インクセットを構成する顔料インクは、少なくとも、顔料と、当該顔料を分散する機能を有する分散媒とを含むものである。
【００３１】
［１．１］顔料
上述したように、カラーフィルター用インクセットは、顔料インクとして、赤色顔料インク（ＲＰインク）と、緑色顔料インク（ＧＰインク）と、青色顔料インク（ＢＰインク）とを備えている。
赤色顔料インクは、顔料として、Ｃ．Ｉ．ピグメントレッド１７７および／またはＣ．Ｉ．ピグメントレッド２５４を含むものである。
緑色顔料インクは、顔料として、Ｃ．Ｉ．ピグメントグリーン３６を含むものである。
青色顔料インクは、顔料として、Ｃ．Ｉ．ピグメントブルー１５：６を含むものである。
【００３２】
また、顔料インクは、例えば、微妙な色調の調整等の目的で、上記の顔料（必須顔料）以外の顔料を含むものであってもよい。このような顔料としては、例えば、Ｃ．Ｉ．ピグメントレッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７８，１７９，１８５，２０２，２０７，２０９，１０１，１０２，１０５，１０６，１０８，１０８：１、Ｃ．Ｉ．ピグメントグリーン７，１５，１７，１８，１９，２６，５０、Ｃ．Ｉ．ピグメントブルー１，１５，１５：１，１５：２，１５：３，１５：６，１７：１，１８，６０，２７，２８，２９，３５，３６，８０、Ｃ．Ｉ．ピグメントイエロー１，３，１２，１３，１４，１７，５５，７３，７４，８１，８３，９３，９４，９５，９７，１０８，１０９，１１０，１２９，１３８，１３９，１５０，１５１，１５３，１５４，１６８，１８４，１８５，３４，３５，３５：１，３７，３７：１，４２，４３，５３，１５７、Ｃ．Ｉ．ピグメントバイオレット１，３，１９，２３，５０，１４，１６、Ｃ．Ｉ．ピグメントオレンジ５，１３，１６，３６，４３，２０，２０：１，１０４、Ｃ．Ｉ．ピグメントブラウン２５，７，１１，３３等が挙げられる。
【００３３】
また、顔料としては、上記のような材料で構成された粉末に、例えば、親液化処理（後述する分散媒に対する親和性を向上させる処理）等の表面処理を施したものを用いてもよい。これにより、例えば、顔料インク（カラーフィルター用インク）中における顔料粒子の分散性、分散安定性を特に優れたものとすることができる。顔料に対する表面処理としては、例えば、顔料粒子表面をポリマーで改質する処理等が挙げられる。顔料の粒子表面を改質するポリマーとしては、例えば、特開平８−２５９８７６号公報等に記載されたポリマーや、市販の各種の顔料分散用のポリマーまたはオリゴマー等が挙げられる。
また、顔料としては、例えば、上記から選択される２種以上の成分を組み合わせて用いてもよい。
【００３４】
顔料インク（カラーフィルター用インク）中における顔料の平均粒径は、５〜１００ｎｍであるのが好ましく、２０〜８０ｎｍであるのがより好ましい。これにより、カラーフィルター用インクセットを用いて製造されるカラーフィルターの耐光性を十分に優れたものとしつつ、顔料インク中における顔料の分散安定性や、カラーフィルターにおける発色性、コントラスト等を特に優れたものとすることができる。
【００３５】
顔料インク中における顔料の含有率は、３．０〜１５ｗｔ％であるのが好ましく、４．０〜１０ｗｔ％であるのがより好ましい。顔料の含有率が前記範囲内の値であると、カラーフィルター用の液滴吐出ヘッド（インクジェットヘッド）からの吐出性を特に優れたものとしつつ、製造されるカラーフィルターの耐久性（耐光性、耐熱性等）を優れたものとすることができる。また、製造されるカラーフィルターにおいて、十分な色濃度を確保することができる。
【００３６】
［１．２］分散媒（液性媒体）
分散媒は、上述したような顔料を、分散する機能を有するものである。そして、通常、分散媒は、カラーフィルターを製造する過程において、その大部分が除去されるものである。
分散媒の常圧（１気圧）における沸点は、１８０〜３００℃であるのが好ましく、１９０〜２８０℃であるのがより好ましい。これにより、カラーフィルターの製造時において、液滴吐出ヘッドの目詰まりが発生するのを確実に防止しつつ、生産性良く着色部を形成することができる。
【００３７】
顔料インクを構成する分散媒としては、例えば、エステル化合物、エーテル化合物、ヒドロキシケトン、炭酸ジエステル、環状アミド化合物等を用いることができ、中でも、（１）多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、（２）多価カルボン酸（例えば、こはく酸、グルタル酸等）のエステル（例えば、メチルエステル等）、（３）分子内に少なくとも１つの水酸基と少なくとも１つのカルボキシル基とを有する化合物（ヒドロキシ酸）のエーテル、エステル等、（４）多価アルコールとホスゲンとの反応で得られるような化学構造を有する炭酸ジエステルが好ましい。分散媒として用いることのできる化合物としては、例えば、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、４−メチル−１，３−ジオキソラン−２−オン、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテル、１，６−ジアセトキシヘキサン、メチルプロピレントリグリコール、ブトキシプロパノール、ジプロピレングリコールジメチルエーテル、ジエチレングリコールジメチルエーテル、３−エトキシプロピオン酸エチル、ジエチレングリコールエチルメチルエーテル、３−メトキシブチルアセテート、ジエチレングリコールジエチルエーテル、オクタン酸エチル、エチレングリコールモノブチルエーテルアセテート、酢酸シクロヘキシル、こはく酸ジエチル、エチレングリコールジアセテート、プロピレングリコールジアセテート、４−ヒドロキシ−４−メチル−２−ペンタノン、こはく酸ジメチル、１−ブトキシ−２−プロパノール、ジエチレングリコールモノエチルエーテル、ジエチレングリコールモノメチルエーテル、ジプロピレングリコールモノメチルエーテル、３−メトキシ−ｎ−ブチルアセテート、ジアセチン、ジプロピレングリコールｎ−プロピルエーテル、ポリエチレングリコールモノメチルエーテル、ブチルグリコレート、エチレングリコールモノヘキシルエーテル、ジプロピレングリコールｎ−ブチルエーテル、Ｎ−メチル−２−ピロリドン等が挙げられ、これらから選択される１種または２種以上を組み合わせて用いることができる。
【００３８】
特に、顔料インクを構成する分散媒は、２−（２−メトキシ−１−メチルエトキシ）−１−メチルエチルアセテート、ジエチレングリコールモノエチルエーテルアセテート、ジエチレングリコールモノブチルエーテルアセテート、トリエチレングリコールブチルメチルエーテル、および、１，３−ブチレングリコールジアセテートよりなる群から選択される１種または２種以上を含むものであるのが好ましい。これにより、インクジェット方式による顔料インクの液滴吐出を、目詰まりの発生等を効果的に防止し、安定した吐出量（１滴あたりの吐出量）を長期間にわたって保持しつつ好適に行うことができ、製造されるカラーフィルターにおいて、色むら、濃度むら等の発生や、個体間での特性差の発生を効果的に防止することができる。
【００３９】
顔料インクを構成する分散媒の２５℃における粘度は、特に限定されないが、０．９〜４．０ｍＰａ・ｓであるのが好ましく、１．５〜３．８ｍＰａ・ｓであるのがより好ましい。なお、本発明において、粘度の値としては、振動式粘度計を用いて２５℃で測定して求められる値を採用することができ、特に、ＪＩＳ  Ｚ８８０９に準拠して２５℃で測定して求められる値を採用することができる。
【００４０】
顔料インクを構成する分散媒の大気圧下における沸点は、１８０〜３００℃であるのが好ましく、１９０〜２８０℃であるのがより好ましい。これにより、顔料インクを吐出する液滴吐出ヘッドにおける目詰まり等をより効果的に防止することができ、カラーフィルターの生産性を特に優れたものとすることができる。
また、顔料インクを構成する分散媒の２５℃における蒸気圧は、０．１０ｍｍＨｇ以下であるのが好ましく、０．０４ｍｍＨｇ以下であるのがより好ましい。これにより、顔料インクを吐出する液滴吐出ヘッドにおける目詰まり等をより効果的に防止することができ、カラーフィルターの生産性を特に優れたものとすることができる。
【００４１】
顔料インク中における分散媒の含有率は、６０〜９４ｗｔ％であるのが好ましく、７５〜９２ｗｔ％であるのがより好ましい。これにより、カラーフィルター用の液滴吐出ヘッドからの吐出性を特に優れたものとしつつ、製造されるカラーフィルターの耐久性を優れたものとすることができる。また、製造されるカラーフィルターにおいて、十分な色濃度を確保することができる。
なお、カラーフィルター用インクセットを構成する各顔料インクで、分散媒の種類、含有率等の条件は同一であってもよいし、異なるものであってもよい。
【００４２】
［１．３］分散剤
顔料インク中には、分散剤が含まれていてもよい。これにより、例えば、顔料インク中における顔料の含有率が比較的高い場合等であっても、顔料の分散安定性を優れたものとすることができ、顔料インクの保存安定性を優れたものとすることができる。
分散剤としては、例えば、カチオン系、アニオン系、ノニオン系、両性、シリコーン系、フッ素系等の界面活性剤が挙げられる。界面活性剤の具体例としては、ポリオキシエチレンラウリルエーテル、ポリオキシエチレンステアリルエーテル、ポリオキシエチレンオレイルエーテル等のポリオキシエチレンアルキルエーテル類；ポリオキシエチレンｎ−オクチルフェニルエーテル、ポリオキシエチレンｎ−ノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類；ポリエチレンイミン類等のほか、以下商品名で、ＫＰ（信越化学工業（株）製）、ポリフロー（共栄社化学（株）製）、エフトップ（トーケムプロダクツ社製）、メガファック（大日本インキ化学工業（株）製）、フロラード（住友スリーエム（株）製）、アサヒガード、サーフロン（以上、旭硝子（株）製）、Ｄｉｓｐｅｒｂｙｋ（ビックケミー・ジャパン（株）製）、ソルスパース３０００，５０００，１１２００，１２０００，１３２４０，１３６５０，１３９４０，１６０００，１７０００，１８０００，２００００，２１０００，２２０００，２４０００ＳＣ，２４０００ＧＲ（日本ルブリゾール（株）製）、サーフィノール（エアープロダクト社製）、ダイノール（エアープロダクト社製）等が挙げられる。
【００４３】
また、分散剤としては、例えば、シアメリド環を有する化合物を用いることができる。このような化合物を分散剤として用いることにより、顔料インク中における顔料の分散性を特に優れたものとすることができるとともに、顔料インクの吐出安定性を特に優れたものとすることができる。
また、分散剤としては、例えば、下記式（IV）および下記式（Ｖ）で表される部分構造を有する化合物を用いることができる。このような化合物を分散剤として用いることにより、顔料インク中における顔料の分散性を特に優れたものとすることができるとともに、顔料インクの吐出安定性を特に優れたものとすることができる。
【００４４】
【化７】
2009015021.tif 000008
【００４５】
【化８】
2009015021.tif 000009
【００４６】
顔料インク中における分散剤の含有率は、０．１〜５．０ｗｔ％であるのが好ましい。
なお、カラーフィルター用インクセットを構成する各顔料インクで、分散剤の種類、含有率等の条件は同一であってもよいし、異なるものであってもよい。
【００４７】
［１．４］樹脂材料
顔料インクは、樹脂材料（バインダー樹脂）を含むものであってもよい。これにより、製造されるカラーフィルターにおいて、着色部（着色層）を基板との密着性に優れたものとすることができ、カラーフィルターの耐久性を優れたものとすることができる。
顔料インクを構成する樹脂材料としては、各種硬化性樹脂を用いることができ、中でも、多官能性分子が重合したアクリル樹脂や、エポキシ系樹脂が好ましい。これらの樹脂材料は、透明性が高く、硬度が高いものであるとともに、熱収縮量が小さい。このため、着色部の基板への密着性を特に優れたものとすることができる。また、顔料インクを構成する樹脂材料としては、エポキシ系樹脂の中でも、特に、シリルアセテート構造（ＳｉＯＣＯＣＨ３）と、エポキシ構造とを有するエポキシ系樹脂を用いるのが好ましい。これにより、インクジェット方式による液滴吐出を好適に行うことができるとともに、着色部と基板との密着性を特に優れたものとすることができ、カラーフィルターの耐久性を特に優れたものとすることができる。
【００４８】
顔料インクが樹脂材料を含むものである場合、顔料インク中における樹脂材料の含有率は、特に限定されないが、０．８〜７．５ｗｔ％であるのが好ましく、１．０〜６．０ｗｔ％であるのがより好ましい。樹脂材料の含有率が前記範囲内の値であると、インクの粘度上昇を抑制しつつ塗膜強度（着色部の物理的強度）を優れたものとすることができる。また、カラーフィルター用の液滴吐出ヘッドからの吐出性を特に優れたものとしつつ、製造されるカラーフィルターの耐久性を特に優れたものとすることができる。また、製造されるカラーフィルターにおいて、十分な色濃度を確保することができる。これに対し、樹脂材料の含有率が低すぎると、顔料インクの吐出性が低下したり、形成される着色部の硬度が低下し製造されるカラーフィルターの耐久性が低下する可能性がある。一方、樹脂材料の含有率が高すぎると、十分な耐熱性を確保するのが困難となり、その結果、色変化が大きくなる可能性がある。
なお、カラーフィルター用インクセットを構成する各顔料インクで、樹脂材料の種類、含有率等の条件は同一であってもよいし、異なるものであってもよい。
【００４９】
［１．５］その他の成分
顔料インクは、必要に応じて、種々の他の成分を含むものであってもよい。このような成分（他の添加剤）としては、例えば、各種架橋剤;各種重合開始剤；銅フタロシアニン誘導体等の青色顔料誘導体や黄色顔料誘導体等の分散助剤；ガラス、アルミナ等の充填剤；ポリビニルアルコール、ポリエチレングリコールモノアルキルエーテル、ポリフロロアルキルアクリレート等の高分子化合物；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；ポリアクリル酸ナトリウム等の凝集防止剤；メタノール、エタノール、ｉ−プロパノール、ｎ−ブタノール、グリセリン等のインクジェット吐出性能安定化剤；以下商品名で、エフトップＥＦ３０１、同ＥＦ３０３、同ＥＦ３５２（以上、新秋田化成（株）製）、メガファックＦ１７１、同Ｆ１７２、同Ｆ１７３、同Ｆ１７８Ｋ（以上、大日本インキ化学工業（株）製）、フロラードＦＣ４３０、同ＦＣ４３１（以上、住友スリーエム（株）製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子（株）製）、ＫＰ３４１（信越化学工業（株）製）、ポリフローＮｏ．７５、同Ｎｏ．９５（以上、共栄社油脂化学工業（株）製）等の界面活性剤等が挙げられる。
また、顔料インクは、熱酸発生剤や酸架橋剤を含有するものであってもよい。前記熱酸発生剤は、加熱により酸を発生する成分であり、その例としては、スルホニウム塩、ベンゾチアゾリウム塩、アンモニウム塩、ホスホニウム塩等のオニウム塩等が挙げられ、特に、スルホニウム塩およびベンゾチアゾリウム塩が好ましい。
【００５０】
顔料インクの２５℃における粘度は、特に限定されないが、４．０〜１５．０ｍＰａ・ｓであるのが好ましく、５．０〜１０．０ｍＰａ・ｓであるのがより好ましい。これにより、顔料インクを吐出する液滴吐出ヘッドにおける目詰まり等をより効果的に防止しつつ、均一な大きさの液滴を安定的に吐出することができる。その結果、信頼性に優れたカラーフィルターを生産性よく製造することができる。
【００５１】
［２］染料インク（カラーフィルター用インク）
本発明のカラーフィルター用インクセットは、少なくとも１種の染料インクを備えている。カラーフィルター用インクセットを構成する染料インクは、少なくとも、染料と、当該染料を溶解する機能を有する溶媒とを含むものである。そして、染料インクは、カラーフィルターの製造時において、上述した顔料インクが吐出されるセルとは異なるセル中に吐出されるものである。
【００５２】
［２．１］染料
染料インクを構成する染料としては、例えば、アゾ染料、アントラキノン染料、縮合多環芳香族カルボニル染料、インジゴイド染料、カルボニウム染料、フタロシアニン染料、メチン，ポリメチン染料等が挙げられる。染料の具体例としては、例えば、Ｃ．Ｉ．ダイレクトレッド２，４，９，２３，２６，２８，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７、Ｃ．Ｉ．アシッドレッド３５，４２，５１，５２，５７，６２，８０，８２，１１１，１１４，１１８，１１９，１２７，１２８，１３１，１４３，１４５，１５１，１５４，１５７，１５８，２１１，２４９，２５４，２５７，２６１，２６３，２６６，２８９，２９９，３０１，３０５，３１９，３３６，３３７，３６１，３９６，３９７、Ｃ．Ｉ．リアクティブレッド３，１３，１７，１９，２１，２２，２３，２４，２９，３５，３７，４０，４１，４３，４５，４９，５５、Ｃ．Ｉ．ベーシックレッド１２，１３，１４，１５，１８，２２，２３，２４，２５，２７，２９，３５，３６，３８，３９，４５，４６、Ｃ．Ｉ．ダイレクトバイオレット７，９，４７，４８，５１，６６，９０，９３，９４，９５，９８，１００，１０１、Ｃ．Ｉ．アシッドバイオレット５，９，１１，３４，４３，４７，４８，５１，７５，９０，１０３，１２６、Ｃ．Ｉ．リアクティブバイオレット１，３，４，５，６，７，８，９，１６，１７，２２，２３，２４，２６，２７，３３，３４、Ｃ．Ｉ．ベーシックバイオレット１，２，３，７，１０，１５，１６，２０，２１，２５，２７，２８，３５，３７，３９，４０，４８、Ｃ．Ｉ．ダイレクトイエロー８，９，１１，１２，２７，２８，２９，３３，３５，３９，４１，４４，５０，５３，５８，５９，６８，８７，９３，９５，９６，９８，１００，１０６，１０８，１０９，１１０，１３０，１４２，１４４，１６１，１６３、Ｃ．Ｉ．アシッドイエロー１７，１９，２３，２５，３９，４０，４２，４４，４９，５０，６１，６４，７６，７９，１１０，１２７，１３５，１４３，１５１，１５９，１６９，１７４，１９０，１９５，１９６，１９７，１９９，２１８，２１９，２２２，２２７、Ｃ．Ｉ．リアクティブイエロー２，３，１３，１４，１５，１７，１８，２３，２４，２５，２６，２７，２９，３５，３７，４１，４２、Ｃ．Ｉ．ベーシックイエロー１，２，４，１１，１３，１４，１５，１９，２１，２３，２４，２５，２８，２９，３２，３６，３９，４０、Ｃ．Ｉ．アシッドグリーン１６、Ｃ．Ｉ．アシッドブルー９，４５，８０，８３，９０，１８５、Ｃ．Ｉ．ベーシックオレンジ２１，２３等が挙げられるが、下記式（Ｉ）で表される化学構造を有する化合物、下記式（II）で表される化学構造を有する化合物、下記式（III）で表される化学構造を有する化合物が好ましい。
【００５３】
【化９】
2009015021.tif 000010
【００５４】
【化１０】
2009015021.tif 000011
【００５５】
【化１１】
2009015021.tif 000012
【００５６】
上記式（Ｉ）で表される化学構造を有する化合物は、溶液状態において、藍紫色を呈するものであり、藍紫色（シアン）染料インクの構成材料として好適に用いることができる。このような藍紫色（シアン）染料インクを備えることにより、カラーフィルターの色再現域を特に広いものとすることができる。また、式（Ｉ）で表される化学構造を有する化合物は、耐光性、耐熱性等に優れているため、製造されるカラーフィルターの耐久性、信頼性を特に優れたものとすることができる。特に、藍紫色（シアン）染料インクが、後述する樹脂材料（染料インクを構成する樹脂材料）を含むものであり、着色部の形成時において、当該樹脂材料を硬化させる場合においても、式（Ｉ）で表される化学構造を有する化合物は、樹脂材料の硬化反応に伴う、変性、劣化を生じにくい。したがって、所望の色調の着色部を確実に形成することができる。
【００５７】
以下、式（Ｉ）で表される化学構造を有する化合物について、より詳細に説明する。
上記のように、式（Ｉ）中、Ｘ１１、Ｘ１２、Ｘ１３およびＸ１４は、それぞれ独立に、−ＳＯ−Ｚ、−ＳＯ２−Ｚ、−ＳＯ２ＮＲ１Ｒ２、スルホ基、−ＣＯＮＲ１Ｒ２、または−ＣＯ２Ｒ１を表すものであるが、−ＳＯ−Ｚ、−ＳＯ２−Ｚ、−ＳＯ２ＮＲ１Ｒ２、または−ＣＯＮＲ１Ｒ２が好ましく、−ＳＯ２−Ｚ、または−ＳＯ２ＮＲ１Ｒ２がより好ましく、−ＳＯ２−Ｚがさらに好ましい。ここで、前述のように、その置換基数を表すａ１１〜ａ１４が２以上の数を表す時、複数のＸ１〜Ｘ１４は、それぞれ同一でも異なっていてもよく、それぞれ独立に上記のいずれかの基を表す。また、Ｘ１１、Ｘ１２、Ｘ１３およびＸ１４は、それぞれ全く同じ置換基であってもよく、例えば、Ｘ１１、Ｘ１２、Ｘ１３およびＸ１４が、いずれも、−ＳＯ２−Ｚであるが各Ｚが異なるものを含む場合のように、同じ種類の置換基であるが部分的に互いに異なる置換基であってもよい。また、例えば−ＳＯ２−Ｚと−ＳＯ２ＮＲ１Ｒ２が同時に置換した場合のように、互いに異なる置換基を含んでいてもよい。
【００５８】
また、上記のように、式（Ｉ）中、Ｚは、それぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換の複素環基を表すが、好ましくは、置換もしくは無置換のアルキル基、置換もしくは無置換のアリール基、置換もしくは無置換の複素環基であり、より好ましくは、置換アルキル基、置換アリール基、置換複素環基である。
【００５９】
また、上記のように、式（Ｉ）中、Ｒ１、Ｒ２は、それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換の複素環基を表すが、好ましくは水素原子、置換もしくは無置換のアルキル基、置換もしくは無置換のアリール基、置換もしくは無置換の複素環基であり、より好ましくは、水素原子、置換アルキル基、置換アリール基、置換複素環基である。
【００６０】
また、式（Ｉ）中、Ｒ１、Ｒ２およびＺが表す置換もしくは無置換のアルキル基としては、炭素原子数が１〜３０のアルキル基が好ましい。中でも、分岐のアルキル基が好ましく、不斉炭素を有する場合（ラセミ体での使用）が特に好ましい。これにより、藍紫色（シアン）染料インク中における染料の溶解性や染料インクの安定性を特に優れたものとすることができる。置換基の好ましい例としては、水酸基、エーテル基、エステル基、シアノ基、アミド基、スルホンアミド基が挙げられる。この他、例えば、ハロゲン原子やイオン性親水性基を有していてもよい。
【００６１】
また、式（Ｉ）中、Ｒ１、Ｒ２およびＺが表す置換もしくは無置換のシクロアルキル基としては、炭素原子数が５〜３０のシクロアルキル基が好ましい。中でも、不斉炭素を有する場合（ラセミ体での使用）が特に好ましい。これにより、藍紫色（シアン）染料インク中における染料の溶解性や染料インクの安定性を特に優れたものとすることができる。置換基の好ましい例としては、水酸基、エーテル基、エステル基、シアノ基、アミド基、スルホンアミド基が挙げられる。この他、例えば、ハロゲン原子やイオン性親水性基を有していてもよい。
【００６２】
また、式（Ｉ）中、Ｒ１、Ｒ２およびＺが表す置換もしくは無置換のアルケニル基としては、炭素原子数が２〜３０のアルケニル基が好ましい。中でも、分岐のアルケニル基が好ましく、不斉炭素を有する場合（ラセミ体での使用）が特に好ましい。これにより、藍紫色（シアン）染料インク中における染料の溶解性や染料インクの安定性を特に優れたものとすることができる。置換基の好ましい例としては、水酸基、エーテル基、エステル基、シアノ基、アミド基、スルホンアミド基が挙げられる。この他、例えば、ハロゲン原子やイオン性親水性基を有していてもよい。
【００６３】
また、式（Ｉ）中、Ｒ１、Ｒ２およびＺが表す置換もしくは無置換のアラルキル基としては、炭素原子数が７〜３０のアラルキル基が好ましい。中でも、分岐のアラルキル基が好ましく、不斉炭素を有する場合（ラセミ体での使用）が特に好ましい。これにより、藍紫色（シアン）染料インク中における染料の溶解性や染料インクの安定性を特に優れたものとすることができる。置換基の好ましい例としては、水酸基、エーテル基、エステル基、シアノ基、アミド基、スルホンアミド基が挙げられる。この他、例えば、ハロゲン原子やイオン性親水性基を有していてもよい。
また、式（Ｉ）中、Ｒ１、Ｒ２およびＺが表す置換もしくは無置換のアリール基としては、炭素原子数が６〜３０のアリール基が好ましい。
【００６４】
また、式（Ｉ）中、Ｒ１、Ｒ２およびＺが表す複素環基としては、５員または６員環のものが好ましく、それらは、さらに縮環していてもよい。また、芳香族複素環であっても非芳香族複素環であってもよい。以下にＲ１、Ｒ２およびＺで表される複素環基を、置換位置を省略して複素環の形で例示するが、置換位置は限定されるものではなく、例えばピリジンであれば、２位、３位、４位で置換することが可能である。ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中でも芳香族複素環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。
【００６５】
また、式（Ｉ）で表される化合物が水溶性である場合には、イオン性親水性基を有していてもよい。イオン性親水性基には、スルホ基、カルボキシル基、ホスホノ基および４級アンモニウム基等が含まれる。前記イオン性親水性基としては、カルボキシル基、ホスホノ基、スルホ基が好ましく、カルボキシル基、スルホ基がより好ましい。カルボキシル基、ホスホノ基、スルホ基は、塩の状態であってもよく、塩を形成する対イオンの例としては、アンモニウムイオン、アルカリ金属イオン（例、リチウムイオン、ナトリウムイオン、カリウムイオン）、有機カチオン（例、テトラメチルアンモニウムイオン、テトラメチルグアニジウムイオン、テトラメチルホスホニウム）等が挙げられる。対イオンの中でもアルカリ金属塩が好ましく、特にリチウム塩は染料の溶解性を高め染料インクの安定性を向上させるため特に好ましい。
【００６６】
また、式（Ｉ）中、Ｍは、水素原子、金属元素またはその酸化物、水酸化物もしくはハロゲン化物を表す。金属元素としてのＭの好ましい具体例としては、Ｌｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等が挙げられる。また、酸化物としてのＭの好ましい具体例としては、ＶＯ、ＧｅＯ等が挙げられる。また、水酸化物としてのＭの好ましい具体例としては、Ｓｉ（ＯＨ）２、Ｃｒ（ＯＨ）２、Ｓｎ（ＯＨ）２等が挙げられる。さらに、ハロゲン化物としてのＭの好ましい具体例としては、ＡｌＣｌ、ＳｉＣｌ２、ＶＣｌ、ＶＣｌ２、ＶＯＣｌ、ＦｅＣｌ、ＧａＣｌ、ＺｒＣｌ等が挙げられる。中でも、Ｃｕ、Ｎｉ、Ｚｎ、Ａｌが好ましく、Ｃｕがより好ましい。
【００６７】
また、式（Ｉ）中、ａ１１〜ａ１４はそれぞれ独立に１または２の整数を表し、特に、４≦ａ１１＋ａ１２＋ａ１３＋ａ１４≦６の関係を満足するのが好ましく、ａ１１＝ａ１２＝ａ１３＝ａ１４＝１の関係を満足するのがより好ましい。
また、式（Ｉ）中、Ｘ１１、Ｘ１２、Ｘ１３およびＸ１４は、それぞれ全く同じ置換基であってもよく、例えば、Ｘ１１、Ｘ１２、Ｘ１３およびＸ１４が全て−ＳＯ２−Ｚであるが各Ｚは互いに異なるものを含む場合のように、同じ種類の置換基であるが部分的に互いに異なる置換基であってもよい。また、例えば−ＳＯ２−Ｚと−ＳＯ２ＮＲ１Ｒ２が同時に置換した場合のように、互いに異なる置換基を含んでいてもよい。
【００６８】
Ｙ１１〜Ｙ１８は、水素原子、ハロゲン原子、アルキル基、アリール基、シアノ基、アルコキシ基、アミド基、ウレイド基、スルホンアミド基、カルバモイル基、スルファモイル基、アルコキシカルボニル基、カルボキシル基、スルホ基であるのが好ましく、水素原子、ハロゲン原子、シアノ基、カルボキシル基、スルホ基であるのがより好ましく、水素原子であるのがさらに好ましい。ａ１１〜ａ１４はそれぞれ独立に１または２であることが好ましく、全てが１であることがより好ましい。
【００６９】
上記式（II）で表される化学構造を有する化合物は、溶液状態において、紅紫色を呈するものであり、紅紫色（マゼンタ）染料インクの構成材料として好適に用いることができる。このような紅紫色（マゼンタ）染料インクを備えることにより、カラーフィルターの色再現域を特に広いものとすることができる。また、式（II）で表される化学構造を有する化合物は、耐光性、耐熱性等に優れているため、製造されるカラーフィルターの耐久性、信頼性を特に優れたものとすることができる。特に、紅紫色（マゼンタ）染料インクが、後述する樹脂材料（染料インクを構成する樹脂材料）を含むものであり、着色部の形成時において、当該樹脂材料を硬化させる場合においても、式（II）で表される化学構造を有する化合物は、樹脂材料の硬化反応に伴う、変性、劣化を生じにくい。したがって、所望の色調の着色部を確実に形成することができる。
【００７０】
以下、式（II）で表される化学構造を有する化合物について、より詳細に説明する。
上記のように、式（II）中、Ａは、５員複素環基を表すが、複素環を構成するヘテロ原子としては、例えば、Ｎ、Ｏ、Ｓを挙げることができる。Ａは、含窒素５員複素環であるのが好ましい。また、例えば、複素環に脂肪族環、芳香族環または他の複素環が縮合していてもよい。Ａの好ましい例としては、ピラゾール環、イミダゾール環、チアゾール環、イソチアゾール環、チアジアゾール環、ベンゾチアゾール環、ベンゾオキサゾール環、ベンゾイソチアゾール環等が挙げられる。各複素環基は、さらに置換基を有していてもよい。中でも下記式（ａ）〜（ｆ）で表されるピラゾール環、イミダゾール環、イソチアゾール環、チアジアゾール環、ベンゾチアゾール環が好ましい。
【００７１】
【化１２】
2009015021.tif 000013
【００７２】
式（ａ）〜（ｆ）において、Ｒ７〜Ｒ２０は式（II）におけるＧ、Ｒ１、Ｒ２と同じ置換基を表す。式（ａ）〜（ｆ）の中でも、式（ａ）、（ｂ）で表されるピラゾール環、イソチアゾール環が好ましく、式（ａ）で表されるピラゾール環がより好ましい。
上記のように、式（II）中、Ｂ１およびＢ２は、各々＝ＣＲ１−、−ＣＲ２＝を表すか、あるいはいずれか一方が窒素原子、他方が＝ＣＲ１−または−ＣＲ２＝を表すが、各々＝ＣＲ１−、−ＣＲ２＝を表すものであるのが好ましい。
【００７３】
上記のように、式（II）中、Ｒ５およびＲ６は、各々独立に水素原子または置換基を表すが、好ましくは、水素原子、脂肪族基、芳香族基、複素環基、アシル基、アルキルまたはアリールスルホニル基であり、より好ましくは、水素原子、芳香族基、複素環基、アシル基、アルキルまたはアリールスルホニル基であり、さらに好ましくは、水素原子、アリール基、複素環基である。該各置換基の水素原子は置換されていてもよい。
【００７４】
上記のように、式（II）中、Ｇ、Ｒ１およびＲ２は、各々独立して、水素原子または置換基を示すが、Ｇとしては、水素原子、ハロゲン原子、脂肪族基、芳香族基、ヒドロキシ基、アルコキシ基、アリールオキシ基、アシルオキシ基、複素環オキシ基、アミノ基、アシルアミノ基、ウレイド基、スルファモイルアミノ基、アルコキシカルボニルアミノ基、アリールオキシカルボニルアミノ基、アルキルおよびアリールチオ基、または複素環チオ基が好ましく、水素原子、ハロゲン原子、アルキル基、ヒドロキシ基、アルコキシ基、アリールオキシ基、アシルオキシ基、アミノ基またはアシルアミノ基がより好ましく、水素原子、アミノ基（好ましくは、アニリノ基）、アシルアミノ基がさらに好ましい。
【００７５】
また、式（II）中、Ｒ１、Ｒ２としては、水素原子、アルキル基、ハロゲン原子、アルコキシカルボニル基、カルボキシル基、カルバモイル基、ヒドロキシ基、アルコキシ基、シアノ基が好ましい。なお、該各置換基の水素原子は置換されていてもよい。
また、式（II）中、Ａが置換基を有する場合、またはＲ１、Ｒ２、Ｒ５、Ｒ６またはＧの置換基がさらに置換基を有する場合の置換基としては、例えば、上記Ｇ、Ｒ１、Ｒ２で挙げた置換基を挙げることができる。
【００７６】
また、式（II）で表される化合物が水溶性である場合には、Ａ、Ｒ１、Ｒ２、Ｒ５、Ｒ６、Ｇ上のいずれかの位置に置換基としてさらにイオン性親水性基を有していてもよい。置換基としてのイオン性親水性基には、スルホ基、カルボキシル基、ホスホノ基および４級アンモニウム基等が含まれる。前記イオン性親水性基としては、カルボキシル基、ホスホノ基、スルホ基が好ましく、カルボキシル基、スルホ基がより好ましい。カルボキシル基、ホスホノ基およびスルホ基は、塩の状態であってもよく、塩を形成する対イオンの例としては、アンモニウムイオン、アルカリ金属イオン（例、リチウムイオン、ナトリウムイオン、カリウムイオン）および有機カチオン（例、テトラメチルアンモニウムイオン、テトラメチルグアニジウムイオン、テトラメチルホスホニウム）等が挙げられる。
【００７７】
次に、本明細書において用いる用語（置換基）について説明する。
ハロゲン原子としては、フッ素原子、塩素原子および臭素原子が挙げられる。
脂肪族基は、アルキル基、置換アルキル基、アルケニル基、置換アルケニル基、アルキニル基、置換アルキニル基、アラルキル基および置換アラルキル基を意味する。本明細書で、「置換アルキル基」等に用いる「置換」とは、「アルキル基」等に存在する水素原子が上記Ｇ、Ｒ１、Ｒ２で挙げた置換基等で置換されていることを示す。
【００７８】
脂肪族基は分岐を有していてもよく、また環を形成していてもよい。脂肪族基の炭素原子数は、１〜２０であるのが好ましく、１〜１６であるのがより好ましい。アラルキル基および置換アラルキル基のアリール部分は、フェニル基またはナフチル基であるのが好ましく、フェニル基であるのがより好ましい。脂肪族基の例としては、メチル基、エチル基、ブチル基、イソプロピル基、ｔ−ブチル基、ヒドロキシエチル基、メトキシエチル基、シアノエチル基、トリフルオロメチル基、３−スルホプロピル基、４−スルホブチル基、シクロヘキシル基、ベンジル基、２−フェネチル基、ビニル基、アリル基等が挙げられる。
【００７９】
芳香族基は、アリール基および置換アリール基を意味する。アリール基は、フェニル基またはナフチル基であるのが好ましく、フェニル基であるのがより好ましい。芳香族基の炭素原子数は、６〜２０であるのが好ましく、６〜１６であるのがより好ましい。芳香族基の例としては、フェニル基、ｐ−トリル基、ｐ−メトキシフェニル基、ｏ−クロロフェニル基、ｍ−（３−スルホプロピルアミノ）フェニル基等が挙げられる。
【００８０】
複素環基には、置換複素環基が含まれる。複素環基は、複素環に脂肪族環、芳香族環または他の複素環が縮合していてもよい。前記複素環基としては、５員または６員環の複素環基が好ましい。前記置換基の例には、脂肪族基、ハロゲン原子、アルキルスルホニル基、アリールスルホニル基、アシル基、アシルアミノ基、スルファモイル基、カルバモイル基、イオン性親水性基等が含まれる。前記複素環基の例としては、２−ピリジル基、２−チエニル基、２−チアゾリル基、２−ベンゾチアゾリル基、２−ベンゾオキサゾリル基、２−フリル基等が挙げられる。
【００８１】
カルバモイル基には、置換カルバモイル基が含まれる。前記置換基の例には、アルキル基が含まれる。前記カルバモイル基の例としては、メチルカルバモイル基、ジメチルカルバモイル基等が挙げられる。
アルコキシカルボニル基には、置換アルコキシカルボニル基が含まれる。前記アルコキシカルボニル基としては、炭素原子数が２〜２０のアルコキシカルボニル基が好ましい。前記置換基の例としては、イオン性親水性基が挙げられる。前記アルコキシカルボニル基の例としては、メトキシカルボニル基、エトキシカルボニル基が挙げられる。
アリールオキシカルボニル基には、置換アリールオキシカルボニル基が含まれる。前記アリールオキシカルボニル基としては、炭素原子数が７〜２０のアリールオキシカルボニル基が好ましい。前記置換基の例としては、イオン性親水性基が挙げられる。前記アリールオキシカルボニル基としては、フェノキシカルボニル基が挙げられる。
【００８２】
複素環オキシカルボニル基には、置換複素環オキシカルボニル基が含まれる。複素環としては、前記複素環基で記載の複素環が挙げられる。前記複素環オキシカルボニル基としては、炭素原子数が２〜２０の複素環オキシカルボニル基が好ましい。前記置換基の例としては、イオン性親水性基が挙げられる。前記複素環オキシカルボニル基の例としては、２−ピリジルオキシカルボニル基が挙げられる。
【００８３】
アシル基には、置換アシル基が含まれる。前記アシル基としては、炭素原子数が１〜２０のアシル基が好ましい。前記置換基の例としては、イオン性親水性基が挙げられる。前記アシル基の例としては、アセチル基、ベンゾイル基が挙げられる。
アルコキシ基には、置換アルコキシ基が含まれる。前記アルコキシ基としては、炭素原子数が１〜２０のアルコキシ基が好ましい。前記置換基の例としては、アルコキシ基、ヒドロキシル基、イオン性親水性基が挙げられる。前記アルコキシ基の例としては、メトキシ基、エトキシ基、イソプロポキシ基、メトキシエトキシ基、ヒドロキシエトキシ基、３−カルボキシプロポキシ基が挙げられる。
【００８４】
アリールオキシ基には、置換アリールオキシ基が含まれる。前記アリールオキシ基としては、炭素原子数が６〜２０のアリールオキシ基が好ましい。前記置換基の例としては、アルコキシ基、およびイオン性親水性基が挙げられる。前記アリールオキシ基の例としては、フェノキシ基、ｐ−メトキシフェノキシ基、ｏ−メトキシフェノキシ基が挙げられる。
【００８５】
複素環オキシ基には、置換複素環オキシ基が含まれる。複素環としては、前記複素環基で記載の複素環が挙げられる。前記複素環オキシ基としては、炭素原子数が２〜２０の複素環オキシ基が好ましい。前記置換基の例としては、アルキル基、アルコキシ基、イオン性親水性基が挙げられる。前記複素環オキシ基の例としては、３−ピリジルオキシ基、３−チエニルオキシ基が挙げられる。
【００８６】
シリルオキシ基としては、炭素原子数が１〜２０の脂肪族基、芳香族基が置換したシリルオキシ基が好ましい。前記シリルオキシ基の例としては、トリメチルシリルオキシ、ジフェニルメチルシリルオキシが挙げられる。
アシルオキシ基には、置換アシルオキシ基が含まれる。前記アシルオキシ基としては、炭素原子数１〜２０のアシルオキシ基が好ましい。前記置換基の例としては、イオン性親水性基が挙げられる。前記アシルオキシ基の例としては、アセトキシ基、ベンゾイルオキシ基が挙げられる。
【００８７】
カルバモイルオキシ基には、置換カルバモイルオキシ基が含まれる。前記置換基の例としては、アルキル基が挙げられる。前記カルバモイルオキシ基の例としては、Ｎ−メチルカルバモイルオキシ基が挙げられる。
アルコキシカルボニルオキシ基には、置換アルコキシカルボニルオキシ基が含まれる。前記アルコキシカルボニルオキシ基としては、炭素原子数が２〜２０のアルコキシカルボニルオキシ基が好ましい。前記アルコキシカルボニルオキシ基の例としては、メトキシカルボニルオキシ基、イソプロポキシカルボニルオキシ基が挙げられる。
アリールオキシカルボニルオキシ基には、置換アリールオキシカルボニルオキシ基が含まれる。前記アリールオキシカルボニルオキシ基としては、炭素原子数が７〜２０のアリールオキシカルボニルオキシ基が好ましい。前記アリールオキシカルボニルオキシ基の例としては、フェノキシカルボニルオキシ基が挙げられる。
【００８８】
アミノ基には、置換アミノ基が含まれる。該置換基としては、アルキル基、アリール基、複素環基が含まれ、アルキル基、アリール基、複素環基は、さらに置換基を有していてもよい。アルキルアミノ基には、置換アルキルアミノ基が含まれる。アルキルアミノ基としては、炭素原子数１〜２０のアルキルアミノ基が好ましい。前記置換基の例としては、イオン性親水性基が挙げられる。前記アルキルアミノ基の例としては、メチルアミノ基、ジエチルアミノ基が挙げられる。
アリールアミノ基には、置換アリールアミノ基が含まれる。前記アリールアミノ基としては、炭素原子数が６〜２０のアリールアミノ基が好ましい。前記置換基の例としては、ハロゲン原子、イオン性親水性基が挙げられる。前記アリールアミノ基の例としては、フェニルアミノ基、２−クロロフェニルアミノ基が挙げられる。
【００８９】
複素環アミノ基には、置換複素環アミノ基が含まれる。複素環としては、前記複素環基で記載の複素環が挙げられる。前記複素環アミノ基としては、炭素数２〜２０個の複素環アミノ基が好ましい。前記置換基の例としては、アルキル基、ハロゲン原子、イオン性親水性基が挙げられる。
アシルアミノ基には、置換アシルアミノ基が含まれる。前記アシルアミノ基としては、炭素原子数が２〜２０のアシルアミノ基が好ましい。前記置換基の例としては、イオン性親水性基が挙げられる。前記アシルアミノ基の例としては、アセチルアミノ基、プロピオニルアミノ基、ベンゾイルアミノ基、Ｎ−フェニルアセチルアミノ、３，５−ジスルホベンゾイルアミノ基が挙げられる。
【００９０】
ウレイド基には、置換ウレイド基が含まれる。前記ウレイド基としては、炭素原子数が１〜２０のウレイド基が好ましい。前記置換基の例としては、アルキル基、アリール基が挙げられる。前記ウレイド基の例としては、３−メチルウレイド基、３，３−ジメチルウレイド基、３−フェニルウレイド基が挙げられる。
スルファモイルアミノ基には、置換スルファモイルアミノ基が含まれる。前記置換基の例としては、アルキル基が挙げられる。前記スルファモイルアミノ基の例としては、Ｎ，Ｎ−ジプロピルスルファモイルアミノ基が挙げられる。
【００９１】
アルコキシカルボニルアミノ基には、置換アルコキシカルボニルアミノ基が含まれる。前記アルコキシカルボニルアミノ基としては、炭素原子数が２〜２０のアルコキシカルボニルアミノ基が好ましい。前記置換基の例としては、イオン性親水性基が挙げられる。前記アルコキシカルボニルアミノ基の例としては、エトキシカルボニルアミノ基が挙げられる。
【００９２】
アリールオキシカルボニルアミノ基には、置換アリールオキシカルボニルアミノ基が含まれる。前記アリールオキシカルボニルアミノ基としては、炭素原子数が７〜２０のアリールオキシカルボニルアミノ基が好ましい。前記置換基の例としては、イオン性親水性基が挙げられる。前記アリールオキシカルボニルアミノ基の例としては、フェノキシカルボニルアミノ基が挙げられる。
【００９３】
アルキルスルホニルアミノ基およびアリールスルホニルアミノ基には、置換アルキルスルホニルアミノ基および置換アリールスルホニルアミノ基が含まれる。前記アルキルスルホニルアミノ基およびアリールスルホニルアミノ基としては、炭素原子数が１〜２０のアルキルスルホニルアミノ基およびアリールスルホニルアミノ基が好ましい。前記置換基の例としては、イオン性親水性基が挙げられる。前記アルキルスルホニルアミノ基、アリールスルホニルアミノ基の例としては、メチルスルホニルアミノ基、Ｎ−フェニル−メチルスルホニルアミノ基、フェニルスルホニルアミノ基、３−カルボキシフェニルスルホニルアミノ基が挙げられる。
【００９４】
複素環スルホニルアミノ基には、置換複素環スルホニルアミノ基が含まれる。複素環としては、前記複素環基で記載の複素環が挙げられる。前記複素環スルホニルアミノ基としては、炭素原子数が１〜１２の複素環スルホニルアミノ基が好ましい。前記置換基の例としては、イオン性親水性基が挙げられる。前記複素環スルホニルアミノ基の例としては、２−チエニルスルホニルアミノ基、３−ピリジルスルホニルアミノ基が挙げられる。
【００９５】
アルキルチオ基、アリールチオ基および複素環チオ基には、置換アルキルチオ基、置換アリールチオ基および置換複素環チオ基が含まれる。複素環としては、前記複素環基で記載の複素環が挙げられる。前記アルキルチオ基、アリールチオ基および複素環チオ基としては、炭素原子数が１〜２０のものが好ましい。前記置換基の例としては、イオン性親水性基が挙げられる。前記アルキルチオ基、アリールチオ基および複素環チオ基の例としては、メチルチオ基、フェニルチオ基、２−ピリジルチオ基が挙げられる。
【００９６】
アルキルスルホニル基およびアリールスルホニル基には、置換アルキルスルホニル基および置換アリールスルホニル基が含まれる。アルキルスルホニル基およびアリールスルホニル基の例としては、それぞれメチルスルホニル基およびフェニルスルホニル基が挙げられる。
複素環スルホニル基には、置換複素環スルホニル基が含まれる。複素環としては、前記複素環基で記載の複素環が挙げられる。前記複素環スルホニル基としては、炭素原子数が１〜２０の複素環スルホニル基が好ましい。前記置換基の例としては、イオン性親水性基が挙げられる。前記複素環スルホニル基の例としては、２−チエニルスルホニル基、３−ピリジルスルホニル基が挙げられる。
【００９７】
アルキルスルフィニル基およびアリールスルフィニル基には、置換アルキルスルフィニル基および置換アリールスルフィニル基が含まれる。アルキルスルフィニル基およびアリールスルフィニル基の例としては、それぞれメチルスルフィニル基およびフェニルスルフィニル基が挙げられる。
複素環スルフィニル基には、置換複素環スルフィニル基が含まれる。複素環としては、前記複素環基で記載の複素環が挙げられる。前記複素環スルフィニル基としては、炭素原子数が１〜２０の複素環スルフィニル基が好ましい。前記置換基の例としては、イオン性親水性基が挙げられる。前記複素環スルフィニル基の例としては、４−ピリジルスルフィニル基が挙げられる。
スルファモイル基には、置換スルファモイル基が含まれる。前記置換基の例としては、アルキル基が挙げられる。前記スルファモイル基の例としては、ジメチルスルファモイル基、ジ−（２−ヒドロキシエチル）スルファモイル基が挙げられる。
紅紫色（マゼンタ）染料インクを構成する染料は、式（II）で表される化合物の中でも、特に、下記式（VI）で表されるものが好ましい。
【００９８】
【化１３】
2009015021.tif 000014
【００９９】
上記のように、式（VI）中、Ｒ３およびＲ４は、各々独立に水素原子または置換基を表すが、中でも水素原子、芳香族基、複素環基、アシル基、アルキルスルホニル基もしくはアリールスルホニル基が好ましく、水素原子、芳香族基、複素環基がより好ましい。
また、上記のように、式（VI）中、Ｚ１は、ハメットの置換基定数σｐ値が０．２０以上の電子吸引性基を表すが、Ｚ１は、σｐ値が０．３０以上の電子吸引性基であるのが好ましく、σｐ値が０．４５以上の電子吸引性基であるのがより好ましく、σｐ値が０．６０〜１．０の電子吸引性基であるのがさらに好ましい。好ましい具体的な置換基としては、後述する電子吸引性置換基を挙げることができるが、中でも、炭素数２〜２０のアシル基、炭素数２〜２０のアルキルオキシカルボニル基、ニトロ基、シアノ基、炭素数１〜２０のアルキルスルホニル基、炭素数６〜２０のアリールスルホニル基、炭素数１〜２０のカルバモイル基および炭素数１〜２０のハロゲン化アルキル基が好ましく、シアノ基、炭素数１〜２０のアルキルスルホニル基、炭素数６〜２０のアリールスルホニル基がより好ましく、シアノ基がさらに好ましい。
【０１００】
上記のように、式（VI）中、Ｚ２は、水素原子または置換基を表し、該置換基は脂肪族基、芳香族基もしくは複素環基を表すが、脂肪族基であるのが好ましく、炭素数１〜６のアルキル基であるのがより好ましい。
上記のように、式（VI）中、Ｑは、水素原子または置換基を表すが、５〜８員環を形成するのに必要な非金属原子群からなる基であるのが好ましい。前記５〜８員環は置換されていてもよいし、飽和環であっても不飽和結合を有していてもよい。その中でも特に芳香族基、複素環基が好ましい。好ましい非金属原子としては、窒素原子、酸素原子、イオウ原子または炭素原子が挙げられる。このような環構造の具体例としては、例えば、ベンゼン環、シクロペンタン環、シクロヘキサン環、シクロヘプタン環、シクロオクタン環、シクロヘキセン環、ピリジン環、ピリミジン環、ピラジン環、ピリダジン環、トリアジン環、イミダゾール環，ベンゾイミダゾール環、オキサゾール環、ベンゾオキサゾール環、チアゾール環、ベンゾチアゾール環、オキサン環、スルホラン環、チアン環等が挙げられる。
また、式（VI）で表される化合物が有する各置換基の水素原子は置換されていてもよい。該置換基としては、式（II）で説明した置換基、Ｇ、Ｒ１、Ｒ２で例示した基やイオン性親水性基が挙げられる。
【０１０１】
ハメット置換基定数σｐ値が０．６０〜１．０の電子吸引性基としては、シアノ基、ニトロ基、アルキルスルホニル基（例えばメチルスルホニル基、アリールスルホニル基（例えばフェニルスルホニル基）等が挙げられる。ハメットσｐ値が０．４５以上の電子吸引性基としては、上記に加えアシル基（例えばアセチル基）、アルコキシカルボニル基（例えばドデシルオキシカルボニル基）、アリールオキシカルボニル基（例えば、ｍ−クロロフェノキシカルボニル）、アルキルスルフィニル基（例えば、ｎ−プロピルスルフィニル）、アリールスルフィニル基（例えばフェニルスルフィニル）、スルファモイル基（例えば、Ｎ−エチルスルファモイル、Ｎ，Ｎ−ジメチルスルファモイル）、ハロゲン化アルキル基（例えば、トリフロロメチル）等が挙げられる。ハメット置換基定数σｐ値が０．３０以上の電子吸引性基としては、上記に加え、アシルオキシ基（例えば、アセトキシ）、カルバモイル基（例えば、Ｎ−エチルカルバモイル、Ｎ，Ｎ−ジブチルカルバモイル）、ハロゲン化アルコキシ基（例えば、トリフロロメチルオキシ）、ハロゲン化アリールオキシ基（例えば、ペンタフロロフェニルオキシ）、スルホニルオキシ基（例えばメチルスルホニルオキシ基）、ハロゲン化アルキルチオ基（例えば、ジフロロメチルチオ）、２つ以上のσｐ値が０．１５以上の電子吸引性基で置換されたアリール基（例えば、２，４−ジニトロフェニル、ペンタクロロフェニル）、およびヘテロ環（例えば、２−ベンゾオキサゾリル、２−ベンゾチアゾリル、１−フェニルー２−ベンゾイミダゾリル）等が挙げられる。σｐ値が０．２０以上の電子吸引性基の具体例としては、上記に加え、ハロゲン原子等が挙げられる。
【０１０２】
上記式（II）、式（VI）で表される化合物での置換基の組み合わせとしては、Ｒ５およびＲ６は、水素原子、アルキル基、アリール基、複素環基、スルホニル基、アシル基であるのが好ましく、水素原子、アリール基、複素環基、スルホニル基であるのがより好ましく、水素原子、アリール基、複素環基であるのがさらに好ましい。また、Ｇは、水素原子、ハロゲン原子、アルキル基、ヒドロキシル基、アミノ基、アシルアミノ基であるのが好ましく、水素原子、ハロゲン原子、アミノ基、アシルアミノ基であるのがより好ましく、水素原子、アミノ基、アシルアミノ基であるのがさらに好ましい。また、Ａは、ピラゾール環、イミダゾール環、イソチアゾール環、チアジアゾール環、ベンゾチアゾール環であるのが好ましく、ピラゾール環、イソチアゾール環であるのがより好ましく、ピラゾール環であるのがさらに好ましい。また、Ｂ１およびＢ２は、それぞれ＝ＣＲ１−、−ＣＲ２＝であるのが好ましく、Ｒ１、Ｒ２は、各々、水素原子、アルキル基、ハロゲン原子、シアノ基、カルバモイル基、カルボキシル基、ヒドロキシル基、アルコキシ基、または、アルコキシカルボニル基であるのが好ましく、水素原子、アルキル基、カルボキシル基、シアノ基、またはカルバモイル基であるのがより好ましい。
【０１０３】
上記式（III）で表される化学構造を有する化合物は、溶液状態において、黄色を呈するものであり、黄色（イエロー）染料インクの構成材料として好適に用いることができる。このような黄色（イエロー）染料インクを備えることにより、カラーフィルターの色再現域を特に広いものとすることができる。また、式（III）で表される化学構造を有する化合物は、耐光性、耐熱性等に優れているため、製造されるカラーフィルターの耐久性、信頼性を特に優れたものとすることができる。特に、黄色（イエロー）染料インクが、後述する樹脂材料（染料インクを構成する樹脂材料）を含むものであり、着色部の形成時において、当該樹脂材料を硬化させる場合においても、式（III）で表される化学構造を有する化合物は、樹脂材料の硬化反応に伴う、変性、劣化を生じにくい。したがって、所望の色調の着色部を確実に形成することができる。
【０１０４】
以下、式（III）で表される化学構造を有する化合物について、より詳細に説明する。
式（III）中、Ｒ１、Ｒ２およびＺの一価の基としては後述するアリール基の置換基と同様である。
式（III）で表される化合物は、その分子中にアゾ基を２個有するが、［１］分子中に２個のアゾ基が置換した基を１つ有するか、［２］アゾ基を１個有する基を２つ有する。前記アゾ基が置換した基および前記アゾ基を有する基としては、ヘテロ環基が好ましい。ヘテロ環基を構成するヘテロ環としては、例えば、５−ピラゾロン環、５−アミノピラゾール環、オキサゾロン環、バルビツール酸環、ピリドン環、ローダニン環、ピラゾリジンジオン環、ピラゾロピリドン環、メルドラム酸環が挙げられ、５−ピラゾロン環、５−アミノピラゾール環が好ましく、５−アミノピラゾールがより好ましい。
【０１０５】
上記のように、式（III）中、Ｍは、水素原子またはカチオンである。Ｍで表されるカチオンとしては、アルカリ金属イオン、アンモニウム、第４級アンモニウムカチオンが挙げられ、好ましくはＬｉ、Ｎａ、Ｋ、ＮＨ４、ＮＲ４である。ただし、Ｒは、アルキル基および／またはアリール基であり、後述するアルキル基、アリール基と同様である。
黄色（イエロー）染料インクを構成する染料は、式（III）で表される化合物の中でも、特に、下記式（VII）、式（VIII）、式（IX）で表されるものが好ましい。
【０１０６】
【化１４】
2009015021.tif 000015
【０１０７】
【化１５】
2009015021.tif 000016
【０１０８】
【化１６】
2009015021.tif 000017
【０１０９】
式（VII）中のＲ３およびＲ４で表される一価の基は、後述するアリール基の置換基と同様であるが、アルキル基、シクロアルキル基、アラルキル基、アルコキシ基、アリール基、アミノ基、カルボキシル基(塩でもよい)、カルバモイル基であるのが好ましく、アルキル基（好ましくは、炭素数１〜５の低級アルキル基、例えばメチル、エチル、ブチル、ｔ−ブチル）であるのがより好ましい。これらの置換基の詳細は、後述する置換基と同様である。
【０１１０】
式（VII）中、Ａｒ１およびＡｒ２で表されるヘテロ環基のヘテロ環としては、５員または６員環のものが好ましく、それらはさらに縮環していてもよい。また、芳香族ヘテロ環であっても非芳香族ヘテロ環であってもよい。ヘテロ環としては、例えば、ピリジン、ピラジン、ピリダジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン等が挙げられる。中でも、芳香族ヘテロ環基が好ましく、ピリジン、ピラジン、ピリダジン、ピラゾール、イミダゾール、ベンズイミダゾール、トリアゾール、ベンズオキサゾール、チアゾール、ベンゾチアゾール、イソチアゾール、ベンズイソチアゾール、チアジアゾールがより好ましく、イミダゾール、ベンズオキサゾール、チアジアゾールがさらに好ましく、チアジアゾール（好ましくは１，３，４−チアジアゾール、１，２，４−チアジアゾール）が最も好ましい。これらは置換基を有していてもよく、置換基の例としては、後述するアリール基の置換基と同様である。
【０１１１】
式（VII）中、Ａｒ１およびＡｒ２で表されるアリール基としては、置換もしくは無置換のアリール基が含まれる。置換もしくは無置換のアリール基としては、炭素数６〜３０のアリール基が好ましい。アリール基の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、カルボキシル基（塩の形でもよい）、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基（アニリノ基を含む）、アシルアミノ基、アミノカルボニルアミノ基、アルコキシカルボニルアミノ基、アリールオキシカルボニルアミノ基、スルファモイルアミノ基、アルキルおよびアリールスルホニルアミノ基、メルカプト基、アルキルチオ基、アリールチオ基、ヘテロ環チオ基、スルファモイル基、スルホ基（塩の形でもよい）、アルキルおよびアリールスルフィニル基、アルキルおよびアリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、シリル基等が挙げられる。Ａｒ１およびＡｒ２で表されるアリール基としては、置換フェニル基（置換基はカルボキシル基またはスルホ基が好ましい）がより好ましい。
式（VII）中、Ａｒ１およびＡｒ２は、下記式（Ｘ）で表されるものであるのが好ましい。
【０１１２】
【化１７】
2009015021.tif 000018
【０１１３】
式（Ｘ）中、Ｒａは一価の基を表す。Ｒａで表される一価の基は、式（III）のＲ１およびＲ２で表される一価の基と同義であり、好ましい範囲も同様である。Ｒａは、より好ましくは−Ｌ−Ｐｈ、または、−Ｐｈ（Ｐｈは置換または無置換のフェニル基を表し、置換基としては式（III）のＲ１およびＲ２で表される一価の基と同義である。Ｌは二価の連結基を表し、式（VIII）のＡｒ３と同義である。）であり、さらに好ましくは、−Ｓ−Ｐｈ、または、−Ｐｈである（Ｐｈは置換または無置換のフェニル基を表す）。
【０１１４】
以下、前記アリール基の置換基について、さらに詳しく説明する。
ハロゲン原子は、塩素原子、臭素原子、ヨウ素原子を表す。
アルキル基には、置換および無置換のアルキル基が含まれる。置換または無置換のアルキル基は、炭素原子数が１〜３０のアルキル基が好ましい。置換基の例としては、アリール基の置換基と同じものが挙げられる。中でも、ヒドロキシル基、アルコキシ基、シアノ基、およびハロゲン原子、スルホ基(塩の形でもよい)およびカルボキシル基(塩の形でもよい)が好ましい。前記アルキル基の例としては、メチル、エチル、ブチル、ｔ−ブチル、ｎ−オクチル、エイコシル、２−クロロエチル、ヒドロキシエチル、シアノエチル、４−スルホブチル等が挙げられる。
【０１１５】
シクロアルキル基には、置換および無置換のシクロアルキル基が含まれる。置換基または無置換のシクロアルキル基は、炭素原子数が５〜３０のシクロアルキル基が好ましい。置換基の例としては、アリール基の置換基と同じものが挙げられる。前記シクロアルキル基の例としては、シクロヘキシル、シクロペンチル、4−n−ドデシルシクロヘキシル等が挙げられる。
【０１１６】
アラルキル基には、置換および無置換のアラルキル基が含まれる。置換または無置換のアラルキル基としては、炭素原子数が７〜３０のアラルキル基が好ましい。置換基の例としては、アリール基の置換基と同じものが挙げられる。前記アラルキルの例としては、ベンジル、２−フェネチル等が挙げられる。
アルケニル基は、直鎖、分岐、環状の置換もしくは無置換のアルケニル基を表す。好ましくは炭素数２−３０の置換または無置換のアルケニル基、例えば、ビニル、アリル、プレニル、ゲラニル、オレイル、２−シクロペンテンー１−イル、２−シクロヘキセンー１−イル等が挙げられる。
【０１１７】
アルキニル基は、炭素数２〜３０の置換または無置換のアルキニル基であり、具体例としては、エチニル、プロパルギル等が挙げられる。
アリール基は、炭素数６〜３０の置換もしくは無置換のアリール基であり、具体例としては、フェニル、ｐ−トリル、ナフチル、ｍ−クロロフェニル、ｏ−ヘキサデカノイルアミノフェニル等が挙げられる。
ヘテロ環基は、５または６員の置換もしくは無置換の、芳香族もしくは非芳香族のヘテロ環化合物から一個の水素原子を取り除いた一価の基であり、好ましくは、炭素数３〜３０の５または６員の芳香族のヘテロ環基である。具体例としては、２−フリル、２−チエニル、２−ピリミジニル、２−ベンゾチアゾリル、モルホリノ等が挙げられる。
【０１１８】
アルコキシ基には、置換および無置換のアルコキシ基が含まれる。置換または無置換のアルコキシ基としては、炭素原子数が１〜３０のアルコキシ基が好ましい。置換基の例としては、アリール基の置換基と同じものが挙げられる。前記アルコキシ基の例としては、メトキシ、エトキシ、イソプロポキシ、n−オクチルオキシ、メトキシエトキシ、ヒドロキシエトキシ、３−カルボキシプロポキシ等が挙げられる。
【０１１９】
アリールオキシ基は、炭素数６〜３０の置換もしくは無置換のアリールオキシ基であり、具体例としては、フェノキシ、２−メチルフェノキシ、４−ｔ−ブチルフェノキシ、３−ニトロフェノキシ、２−テトラデカノイルアミノフェノキシ等が挙げられる。
シリルオキシ基は、炭素数３〜２０のシリルオキシ基であり、具体例としては、トリメチルシリルオキシ、ｔ−ブチルジメチルシリルオキシが挙げられる。
【０１２０】
ヘテロ環オキシ基は、炭素数２〜３０の置換もしくは無置換のヘテロ環オキシ基であり、具体例としては、１−フェニルテトラゾールー５−オキシ、２−テトラヒドロピラニルオキシが挙げられる。
アシルオキシ基としては、ホルミルオキシ基、炭素数２〜３０の置換もしくは無置換のアルキルカルボニルオキシ基、炭素数６〜３０の置換もしくは無置換のアリールカルボニルオキシ基が挙げられ、具体例としては、ホルミルオキシ、アセチルオキシ、ピバロイルオキシ、ステアロイルオキシ、ベンゾイルオキシ、ｐ−メトキシフェニルカルボニルオキシ等が挙げられる。
【０１２１】
カルバモイルオキシ基は、炭素数１〜３０の置換もしくは無置換のカルバモイルオキシ基であり、具体例としては、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシ等が挙げられる。
アルコキシカルボニルオキシ基は、炭素数２〜３０の置換もしくは無置換アルコキシカルボニルオキシ基であり、具体例としては、メトキシカルボニルオキシ、エトキシカルボニルオキシ、ｔ−ブトキシカルボニルオキシ、ｎ−オクチルカルボニルオキシ等が挙げられる。
【０１２２】
アリールオキシカルボニルオキシ基は、炭素数７〜３０の置換もしくは無置換のアリールオキシカルボニルオキシ基であり、具体例としては、フェノキシカルボニルオキシ、ｐ−メトキシフェノキシカルボニルオキシ、ｐ−ｎ−ヘキサデシルオキシフェノキシカルボニルオキシ等が挙げられる。
アミノ基としては、炭素数１〜３０の置換もしくは無置換のアルキルアミノ基、炭素数６〜３０の置換もしくは無置換のアリールアミノ基が挙げられ、具体例としては、アミノ、メチルアミノ、ジメチルアミノ、アニリノ、N−メチル−アニリノ、ジフェニルアミノ、ヒドロキシエチルアミノ、カルボキシエチルアミノ、スルフォエチルアミノ、３，５−ジカルボキシアニリノ等が挙げられる。
【０１２３】
アシルアミノ基としては、ホルミルアミノ基、炭素数１〜３０の置換もしくは無置換のアルキルカルボニルアミノ基、炭素数６〜３０の置換もしくは無置換のアリールカルボニルアミノ基が挙げられ、具体例としては、ホルミルアミノ、アセチルアミノ、ピバロイルアミノ、ラウロイルアミノ、ベンゾイルアミノ、３，４，５−トリ−ｎ−オクチルオキシフェニルカルボニルアミノ等が挙げられる。
【０１２４】
アミノカルボニルアミノ基としては、炭素数１〜３０の置換もしくは無置換のアミノカルボニルアミノが挙げられ、具体例としては、カルバモイルアミノ、Ｎ，Ｎ−ジメチルアミノカルボニルアミノ、Ｎ，Ｎ−ジエチルアミノカルボニルアミノ、モルホリノカルボニルアミノ等が挙げられる。
アルコキシカルボニルアミノ基としては、炭素数２〜３０の置換もしくは無置換アルコキシカルボニルアミノ基が挙げられ、具体例としては、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノ等が挙げられる。
【０１２５】
アリールオキシカルボニルアミノ基としては、炭素数７〜３０の置換もしくは無置換のアリールオキシカルボニルアミノ基が挙げられ、具体例としては、フェノキシカルボニルアミノ、ｐ−クロロフェノキシカルボニルアミノ、ｍ−ｎ−オクチルオキシフェノキシカルボニルアミノ等が挙げられる。
スルファモイルアミノ基としては、炭素数０〜３０の置換もしくは無置換のスルファモイルアミノ基が挙げられ、具体例としては、スルファモイルアミノ、Ｎ，Ｎ−ジメチルアミノスルホニルアミノ、Ｎ−ｎ−オクチルアミノスルホニルアミノ等が挙げられる。
【０１２６】
アルキルおよびアリールスルホニルアミノ基としては、炭素数１〜３０の置換もしくは無置換のアルキルスルホニルアミノ、炭素数６〜３０の置換もしくは無置換のアリールスルホニルアミノが挙げられ、具体例としては、メチルスルホニルアミノ、ブチルスルホニルアミノ、フェニルスルホニルアミノ、２，３，５−トリクロロフェニルスルホニルアミノ、ｐ−メチルフェニルスルホニルアミノ等が挙げられる。
【０１２７】
アルキルチオ基は、炭素数１〜３０の置換もしくは無置換のアルキルチオ基であり、具体例としては、メチルチオ、エチルチオ、ｎ−ヘキサデシルチオ等が挙げられる。
アリールチオ基は、炭素数６〜３０の置換もしくは無置換のアリールチオであり、具体例としては、フェニルチオ、ｐ−クロロフェニルチオ、ｍ−メトキシフェニルチオ等が挙げられる。
【０１２８】
ヘテロ環チオ基は、炭素数２〜３０の置換または無置換のヘテロ環チオ基であり、具体例としては、２−ベンゾチアゾリルチオ、１−フェニルテトラゾール−５−イルチオ等が挙げられる。
スルファモイル基は、炭素数０〜３０の置換もしくは無置換のスルファモイル基であり、具体例としては、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）等が挙げられる。
【０１２９】
アルキルおよびアリールスルフィニル基としては、炭素数１〜３０の置換または無置換のアルキルスルフィニル基、６〜３０の置換または無置換のアリールスルフィニル基が挙げられ、具体例としては、メチルスルフィニル、エチルスルフィニル、フェニルスルフィニル、ｐ−メチルフェニルスルフィニル等が挙げられる。
アルキルおよびアリールスルホニル基としては、炭素数１〜３０の置換または無置換のアルキルスルホニル基、６〜３０の置換または無置換のアリールスルホニル基が挙げられ、具体例としては、メチルスルホニル、エチルスルホニル、フェニルスルホニル、ｐ−メチルフェニルスルホニル等が挙げられる。
【０１３０】
アシル基としては、ホルミル基、炭素数２〜３０の置換または無置換のアルキルカルボニル基、炭素数７〜３０の置換もしくは無置換のアリールカルボニル基、炭素数４〜３０の置換もしくは無置換の炭素原子でカルボニル基と結合しているヘテロ環カルボニル基が挙げられ、具体例としては、アセチル、ピバロイル、２−クロロアセチル、ステアロイル、ベンゾイル、ｐ−ｎ−オクチルオキシフェニルカルボニル、２−ピリジルカルボニル、２−フリルカルボニル等が挙げられる。
【０１３１】
アリールオキシカルボニル基は、炭素数７〜３０の置換もしくは無置換のアリールオキシカルボニル基であり、具体例としては、フェノキシカルボニル、ｏ−クロロフェノキシカルボニル、ｍ−ニトロフェノキシカルボニル、ｐ−ｔ−ブチルフェノキシカルボニル等が挙げられる。
アルコキシカルボニル基は、炭素数２〜３０の置換もしくは無置換アルコキシカルボニル基であり、具体例としては、メトキシカルボニル、エトキシカルボニル、ｔ−ブトキシカルボニル、ｎ−オクタデシルオキシカルボニル等が挙げられる。
【０１３２】
カルバモイル基は、炭素数１〜３０の置換もしくは無置換のカルバモイルであり、具体例としては、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイル等が挙げられる。
ホスフィノ基は、炭素数２〜３０の置換もしくは無置換のホスフィノ基であり、具体例としては、ジメチルホスフィノ、ジフェニルホスフィノ、メチルフェノキシホスフィノ等が挙げられる。
【０１３３】
ホスフィニル基は、炭素数２〜３０の置換もしくは無置換のホスフィニル基であり、具体例としては、ホスフィニル、ジオクチルオキシホスフィニル、ジエトキシホスフィニル等が挙げられる。
ホスフィニルオキシ基は、炭素数２〜３０の置換もしくは無置換のホスフィニルオキシ基であり、具体例としては、ジフェノキシホスフィニルオキシ、ジオクチルオキシホスフィニルオキシ等が挙げられる。
【０１３４】
ホスフィニルアミノ基は、炭素数２〜３０の置換もしくは無置換のホスフィニルアミノ基であり、具体例としては、ジメトキシホスフィニルアミノ、ジメチルアミノホスフィニルアミノ等が挙げられる。
シリル基は、炭素数３〜３０の置換もしくは無置換のシリル基であり、具体例としては、トリメチルシリル、ｔ−ブチルジメチルシリル、フェニルジメチルシリル等が挙げられる。
【０１３５】
上記のアリール基の置換基の中で、水素原子を有するものは、水素原子が上記の基で置換されていてもよい。このような官能基の例としては、アルキルカルボニルアミノスルホニル基、アリールカルボニルアミノスルホニル基、アルキルスルホニルアミノカルボニル基、アリールスルホニルアミノカルボニル基が挙げられ、その具体例としては、メチルスルホニルアミノカルボニル、ｐ−メチルフェニルスルホニルアミノカルボニル、アセチルアミノスルホニル、ベンゾイルアミノスルホニル基等が挙げられる。
【０１３６】
次に、式（VIII）の化合物についてより詳細に説明する。Ｒ５およびＲ６で表される一価の基は、式（VII）でのＲ３およびＲ４と同様である。Ｒ７およびＲ８で表される一価の基は前述のアリールの置換基と同様である。さらに、Ｒ７およびＲ８としては、ハロゲン原子、ＯＭ（Ｍは水素原子またはカチオン）、アルコキシ基、アルキルチオ基、アリールチオ基、アミノ基、ヘテロ環基が好ましい。これらの置換基は前述と同様である。
【０１３７】
Ａｒ３で表される二価の連結基は、アルキレン基（例えば、メチレン、エチレン、プロピレン、ブチレン、ペンチレン）、アルケニレン基（例えば、エテニレン、プロぺニレン）、アルキニレン基（例えば、エチニレン、プロピニレン）、アリーレン基（例えば、フェニレン、ナフチレン）、二価のヘテロ環基（例えば、６−クロロ−１、３、５−トリアジン−２、４−ジイル基、ピリミジン２、４−ジイル基、キノキサリン−２、３−ジイル基、ピリダジン−３，６−ジイル）、−Ｏ−、−ＣＯ−、−ＮＲ−（Ｒは水素原子、アルキル基またはアリール基）、−Ｓ−、−ＳＯ２−、−ＳＯ−、または、これらの組み合わせ（例えば、−ＮＨＣＨ２ＣＨ２ＮＨ−、−ＮＨＣＯＮＨ−等）であるのが好ましい。
【０１３８】
アルキレン基、アルケニレン基、アルキニレン基、アリーレン基、二価のヘテロ環基、Ｒのアルキル基またはアリール基は、置換基を有していてもよい。置換基の例としては、アリール基の置換基と同様である。Ｒのアルキル基およびアリール基は、前述と同義である。さらに好ましくは、炭素数１０以下のアルキレン基、炭素数１０以下のアルケニレン基、炭素数１０以下のアルキニレン基、炭素数６以上１０以下のアリーレン基、−Ｓ−、−ＳＯ−、−ＳＯ２−、または、これらの組み合わせ（例えば−ＳＣＨ２ＣＨ２Ｓ−、−ＳＣＨ２ＣＨ２ＣＨ２Ｓ−等）である。二価の連結基の総炭素数は０〜５０であるのが好ましく、０〜３０であるのがより好ましく、０〜１０であるのがさらに好ましい。
【０１３９】
次に、式（IX）の化合物についてより詳細に説明する。Ｒ９およびＲ１０で表される一価の基は、式（VII）でのＲ３およびＲ４と同様である。Ａｒ４およびＡｒ５で表されるアリール基およびヘテロ環基は、式（VII）でのＡｒ１およびＡｒ２のアリール基およびヘテロ環基と同様であり、ヘテロ環基が好ましい。Ａｒ６で表される二価の連結基は、式（VIII）でのＡｒ３と同様である。
【０１４０】
特に、カラーフィルター用インクセットが、染料インクとして、上記のような藍紫色（シアン）染料インクと、紅紫色（マゼンタ）染料インクと、黄色（イエロー）染料インクとを備えるものであると、カラーフィルターの色再現域を特に広いものとすることができるとともに、製造されるカラーフィルター全体としての耐久性、信頼性を特に優れたものとすることができる。
【０１４１】
染料インク中における染料の含有率は、１．０〜８．０ｗｔ％であるのが好ましく、１．５〜７．５ｗｔ％であるのがより好ましい。染料の含有率が前記範囲内の値であると、カラーフィルター用の液滴吐出ヘッド（インクジェットヘッド）からの吐出性を特に優れたものとすることができるとともに、製造されるカラーフィルターの色再現域を特に広いものとし、かつ、耐久性を優れたものとすることができる。また、製造されるカラーフィルターにおいて、十分な色濃度を確保することができる。
【０１４２】
［２．２］溶媒（液性媒体）
溶媒は、上述したような染料を、溶解する機能を有するものである。そして、通常、溶媒は、カラーフィルターを製造する過程において、その大部分が除去されるものである。
溶媒の常圧（１気圧）における沸点は、１８０〜３００℃であるのが好ましく、１９０〜２８０℃であるのがより好ましい。これにより、カラーフィルターの製造時において、液滴吐出ヘッドの目詰まりが発生するのを確実に防止しつつ、生産性良く着色部を形成することができる。
【０１４３】
染料インクを構成する溶媒としては、例えば、水や、アルコール化合物、エステル化合物、エーテル化合物、ヒドロキシケトン、炭酸ジエステル、環状アミド化合物等を用いることができ、中でも、（１）水、（２）多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、（３）多価カルボン酸（例えば、こはく酸、グルタル酸等）のエステル（例えば、メチルエステル等）、（４）分子内に少なくとも１つの水酸基と少なくとも１つのカルボキシル基とを有する化合物（ヒドロキシ酸）のエーテル、エステル等、（５）多価アルコールとホスゲンとの反応で得られるような化学構造を有する炭酸ジエステルが好ましい。溶媒として用いることのできる化合物としては、例えば、水、グリセリン、トリエチレングリコール、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、４−メチル−１，３−ジオキソラン−２−オン、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテル、メチルプロピレントリグリコール、ブトキシプロパノール、ジプロピレングリコールジメチルエーテル、ジエチレングリコールジメチルエーテル、３−エトキシプロピオン酸エチル、ジエチレングリコールエチルメチルエーテル、３−メトキシブチルアセテート、ジエチレングリコールジエチルエーテル、オクタン酸エチル、エチレングリコールモノブチルエーテルアセテート、酢酸シクロヘキシル、こはく酸ジエチル、エチレングリコールジアセテート、プロピレングリコールジアセテート、４−ヒドロキシ−４−メチル−２−ペンタノン、ブチルセロソルブ、プロピレングリコールモノメチルエーテルアセテート、シクロヘキサノン、オクタン酸エチル、酢酸エチル、ジエチレングリコールモノブチルエーテルアセテート、エチレングリコールジアセテート、２−（２−メトキシ−１−メチルエトキシ）−１−メチルエチルアセテート、トリエチレングリコールブチルメチルエーテル、ジエチレングリコールモノエチルエーテルアセテート、１，３−ブチレングリコールジアセテート、ジプロピレングリコールメチルエーテルアセテート、ビス（２−ブトキシエチル）エーテル、１，６−ジアセトキシヘキサン、３−メトキシブチルアセテート、こはく酸ジメチル、１−ブトキシ−２−プロパノール、ジエチレングリコールモノエチルエーテル、ジエチレングリコールモノメチルエーテル、ジプロピレングリコールモノメチルエーテル、３−メトキシ−ｎ−ブチルアセテート、ジアセチン、ジプロピレングリコールｎ−プロピルエーテル、ポリエチレングリコールモノメチルエーテル、ブチルグリコレート、エチレングリコールモノヘキシルエーテル、ジプロピレングリコールｎ−ブチルエーテル、Ｎ−メチル−２−ピロリドン等が挙げられ、これらから選択される１種または２種以上を組み合わせて用いることができる。
【０１４４】
特に、染料インクを構成する溶媒は、水、グリセリン、トリエチレングリコール、ブチルセロソルブ、プロピレングリコールモノメチルエーテルアセテート、シクロヘキサノン、オクタン酸エチル、酢酸エチル、ジエチレングリコールモノブチルエーテルアセテート、エチレングリコールジアセテート、２−（２−メトキシ−１−メチルエトキシ）−１−メチルエチルアセテート、トリエチレングリコールブチルメチルエーテル、ジエチレングリコールモノエチルエーテルアセテート、１，３−ブチレングリコールジアセテート、ジプロピレングリコールメチルエーテルアセテート、ビス（２−ブトキシエチル）エーテル、１，６−ジアセトキシヘキサン、プロピレングリコールジアセテート、ジエチレングリコールジエチルエーテル、４−ヒドロキシ−４−メチル−２−ペンタノン、および、３−メトキシブチルアセテートよりなる群から選択される１種または２種以上を含むものであるのが好ましい。これにより、インクジェット方式による染料インクの液滴吐出を、目詰まりの発生等を効果的に防止し、安定した吐出量（１滴あたりの吐出量）を長期間にわたって保持しつつ好適に行うことができ、製造されるカラーフィルターにおいて、色むら、濃度むら等の発生や、個体間での特性差の発生を効果的に防止することができる。
【０１４５】
また、染料インクの溶媒（液性媒体）が上記のような材料で構成され、かつ、顔料インクの分散媒（液性媒体）が、上述したような材料で構成される場合、以下のような効果が得られる。すなわち、顔料インクでは着色剤としての顔料が分散状態で含まれているのに対し、染料インクでは着色剤としての染料が溶解状態で含まれているため、通常、顔料インクに比べて染料インクの方が、粘度が小さくなる傾向が認められるが、染料インクの溶媒と、顔料インクの分散媒との組み合わせを、上記のようなものとすることにより、顔料インクの粘度と染料インクの粘度との差を、容易かつ確実に、十分に小さいものとすることができる。インクジェット方式による液滴吐出では、吐出する液体の粘度が、液滴の吐出量に与える影響が大きいが、上記のように、顔料インクと染料インクとの間での粘度差を十分に小さいものとすることにより、カラーフィルター用インクセットを構成する各インク間での液滴吐出量が安定化（均一化）される。その結果、形成すべき着色部の着色濃度等を、容易かつ確実に調整することができる。
【０１４６】
染料インクを構成する溶媒の２５℃における粘度は、特に限定されないが、１．０〜４．５ｍＰａ・ｓであるのが好ましく、１．８〜４．０ｍＰａ・ｓであるのがより好ましい。
染料インクを構成する溶媒の大気圧下における沸点は、１８０〜３００℃であるのが好ましく、１９０〜２８０℃であるのがより好ましい。これにより、染料インクを吐出する液滴吐出ヘッドにおける目詰まり等をより効果的に防止することができ、カラーフィルターの生産性を特に優れたものとすることができる。
また、染料インクを構成する溶媒の２５℃における蒸気圧は、０．１０ｍｍＨｇ以下であるのが好ましく、０．０４ｍｍＨｇ以下であるのがより好ましい。これにより、染料インクを吐出する液滴吐出ヘッドにおける目詰まり等をより効果的に防止することができ、カラーフィルターの生産性を特に優れたものとすることができる。
【０１４７】
染料インク中における溶媒の含有率は、６０〜９４ｗｔ％であるのが好ましく、７５〜９２ｗｔ％であるのがより好ましい。これにより、カラーフィルター用の液滴吐出ヘッドからの吐出性を特に優れたものとしつつ、製造されるカラーフィルターの耐久性を優れたものとすることができる。また、製造されるカラーフィルターにおいて、十分な色濃度を確保することができる。
なお、カラーフィルター用インクセットを構成する各染料インクで、溶媒の種類、含有率等の条件は同一であってもよいし、異なるものであってもよい。
【０１４８】
［２．３］樹脂材料
染料インクは、樹脂材料（バインダー樹脂）を含むものであってもよい。これにより、製造されるカラーフィルターにおいて、着色部（着色層）を基板との密着性に優れたものとすることができ、カラーフィルターの耐久性を優れたものとすることができる。
染料インクを構成する樹脂材料としては、各種硬化性樹脂を用いることができ、中でも、多官能性分子が重合したアクリル樹脂や、エポキシ系樹脂が好ましい。これらの樹脂材料は、透明性が高く、硬度が高いものであるとともに、熱収縮量が小さい。このため、着色部の基板への密着性を特に優れたものとすることができる。また、染料インクを構成する樹脂材料としては、エポキシ系樹脂の中でも、特に、シリルアセテート構造（ＳｉＯＣＯＣＨ３）と、エポキシ構造とを有するエポキシ系樹脂を用いるのが好ましい。これにより、インクジェット方式による液滴吐出を好適に行うことができるとともに、着色部と基板との密着性を特に優れたものとすることができ、カラーフィルターの耐久性を特に優れたものとすることができる。
【０１４９】
染料インク中における樹脂材料の含有率は、１．０〜１５．０ｗｔ％であるのが好ましく、１．５〜１３．０ｗｔ％であるのがより好ましい。樹脂材料の含有率が前記範囲内の値であると、インクの粘度上昇を抑制しつつ塗膜強度（着色部の物理的強度）を優れたものとすることができる。また、カラーフィルター用の液滴吐出ヘッドからの吐出性を特に優れたものとしつつ、製造されるカラーフィルターの耐久性を特に優れたものとすることができる。また、製造されるカラーフィルターにおいて、十分な色濃度を確保することができる。これに対し、樹脂材料の含有率が低すぎると、染料インクの吐出性が低下したり、形成される着色部の硬度が低下し製造されるカラーフィルターの耐久性が低下する可能性がある。一方、樹脂材料の含有率が高すぎると、十分な耐熱性を確保するのが困難となり、その結果、色変化が大きくなる可能性がある。
なお、カラーフィルター用インクセットを構成する各染料インクで、樹脂材料の種類、含有率等の条件は同一であってもよいし、異なるものであってもよい。
【０１５０】
［２．４］その他の成分
染料インクは、必要に応じて、種々の他の成分を含むものであってもよい。このような成分（他の添加剤）としては、例えば、各種架橋剤;各種重合開始剤；各種溶解補助剤；ガラス、アルミナ等の充填剤；ポリビニルアルコール、ポリエチレングリコールモノアルキルエーテル、ポリフロロアルキルアクリレート等の高分子化合物；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；ポリアクリル酸ナトリウム等の凝集防止剤；メタノール、エタノール、ｉ−プロパノール、ｎ−ブタノール、グリセリン等のインクジェット吐出性能安定化剤；以下商品名で、エフトップＥＦ３０１、同ＥＦ３０３、同ＥＦ３５２（以上、新秋田化成（株）製）、メガファックＦ１７１、同Ｆ１７２、同Ｆ１７３、同Ｆ１７８Ｋ（以上、大日本インキ化学工業（株）製）、フロラードＦＣ４３０、同ＦＣ４３１（以上、住友スリーエム（株）製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子（株）製）、ＫＰ３４１（信越化学工業（株）製）、ポリフローＮｏ．７５、同Ｎｏ．９５（以上、共栄社油脂化学工業（株）製）等の界面活性剤等が挙げられる。
また、染料インクは、熱酸発生剤や酸架橋剤を含有するものであってもよい。前記熱酸発生剤は、加熱により酸を発生する成分であり、その例としては、スルホニウム塩、ベンゾチアゾリウム塩、アンモニウム塩、ホスホニウム塩等のオニウム塩等が挙げられ、特に、スルホニウム塩およびベンゾチアゾリウム塩が好ましい。
【０１５１】
染料インクの２５℃における粘度は、特に限定されないが、４．０〜１５．０ｍＰａ・ｓであるのが好ましく、５．０〜１０．０ｍＰａ・ｓであるのがより好ましい。これにより、染料インクを吐出する液滴吐出ヘッドにおける目詰まり等をより効果的に防止しつつ、均一な大きさの液滴を安定的に吐出することができる。その結果、信頼性に優れたカラーフィルターを生産性よく製造することができる。
【０１５２】
《カラーフィルター》
次に、上述したようなカラーフィルター用インクセットを用いて製造されるカラーフィルターの一例について説明する。
図１は、本発明のカラーフィルターの好適な実施形態を示す断面図、図２は、本発明のカラーフィルターの好適な実施形態を示す平面図である。
【０１５３】
図１、図２に示すように、カラーフィルター１は、基板１１と、上述したカラーフィルター用インクセットを用いて成形された着色部（着色層）１２とを備えている。着色部１２としては、Ｃ．Ｉ．ピグメントレッド１７７および／またはＣ．Ｉ．ピグメントレッド２５４を含む材料で構成された赤色顔料着色部（第１の着色部）１２Ａと、Ｃ．Ｉ．ピグメントグリーン３６を含む材料で構成された緑色顔料着色部（第２の着色部）１２Ｂと、Ｃ．Ｉ．ピグメントブルー１５：６を含む材料で構成された青色顔料着色部（第３の着色部）１２Ｃと、染料着色部としての藍紫色染料着色部（第４の着色部）１２Ｄと、染料着色部としての紅紫色染料着色部（第５の着色部）１２Ｅと、染料着色部としての黄色染料着色部（第６の着色部）１２Ｆとが設けられている。第１の着色部１２Ａは、赤色顔料インクを用いて形成されたものであり、第２の着色部１２Ｂは、緑色顔料インクを用いて形成され、第３の着色部１２Ｃは、青色顔料インクを用いて形成されたものであり、第４の着色部１２Ｄは、藍紫色（シアン）染料インクを用いて形成されたものであり、第５の着色部１２Ｅは、紅紫色（マゼンタ）染料インクを用いて形成され、第６の着色部１２Ｆは、黄色（イエロー）染料インクを用いて形成されたものである。そして、第１の着色部１２Ａ〜第６の着色部１２Ｆは、互いに異なる色調を有している。そして、隣接する着色部１２の間には、隔壁１３が設けられている。
【０１５４】
＜基板＞
基板１１は、光透過性を有する板状の部材で、着色部１２、隔壁１３を保持する機能を有している。
基板１１は、実質的に透明な材料で構成されたものであるのが好ましい。これにより、カラーフィルター１を透過する光により、より鮮明な画像を形成することができる。
【０１５５】
また、基板１１は、耐熱性、機械的強度に優れたものであるのが好ましい。これにより、例えば、カラーフィルター１の製造時に加わる熱による変形等を確実に防止することができる。このような条件を満足する基板１１の構成材料としては、例えば、ガラス、シリコン、ポリカーボネート、ポリエステル、芳香族ポリアミド、ポリアミドイミド、ポリイミド、ノルボルネン系開環重合体やその水素添加物等が挙げられる。
【０１５６】
＜着色部＞
着色部１２は、上述したようなカラーフィルター用インクセットを用いて形成されたものである。
各着色部１２は、後述する隔壁１３により囲まれた領域であるセル１４内に設けられている。
【０１５７】
各着色部１２（第１の着色部１２Ａ、第２の着色部１２Ｂ、第３の着色部１２Ｃ、第４の着色部１２Ｄ、第５の着色部１２Ｅ、第６の着色部１２Ｆ）は、上述したようなカラーフィルター用インクセットを用いて形成されたものである。すなわち、顔料インクがセル１４内に付与されることにより形成された着色部１２（第１の着色部１２Ａ、第２の着色部１２Ｂ、および第３の着色部１２Ｃ）と、染料インクがセル１４内に付与されることにより形成された着色部１２（第４の着色部１２Ｄ、第５の着色部１２Ｅ、および第６の着色部１２Ｆ）とを有している。そして、単一のセル中に、顔料と染料とが併存することが防止されている。このようなことから、カラーフィルター１は、色再現域が非常に広く、かつ、表示される画像のコントラストに優れている。特に、各着色部１２（第１の着色部１２Ａ、第２の着色部１２Ｂ、第３の着色部１２Ｃ、第４の着色部１２Ｄ、第５の着色部１２Ｅ、第６の着色部１２Ｆ）についての光の透過量を調節することにより、非常に広い領域の色を表示することができ、微妙な色調の変化等も好適に表現することができる。
【０１５８】
上述したように、第１の着色部１２Ａ、第２の着色部１２Ｂ、第３の着色部１２Ｃ、第４の着色部１２Ｄ、第５の着色部１２Ｅ、および第６の着色部１２Ｆは、互いに異なる色調を呈するものである。そして、一組の異なる色調の着色部１２Ａ、１２Ｂ、１２Ｃ、１２Ｄ、１２Ｅ、１２Ｆで１画素を構成している。そして、カラーフィルター１においては、その横方向および縦方向に、着色部１２が所定数配置されている。例えば、カラーフィルター１が、ハイビジョン用のカラーフィルターである場合には１３６６×７６８個の画素が配置されており、フルハイビジョン用のカラーフィルターである場合には１９２０×１０８０個の画素が配置されており、スーパーハイビジョン用のカラーフィルターである場合には７６８０×４３２０個の画素が配置されている。なお、カラーフィルター１は、例えば、有効領域外に予備の画素を備えたものであってもよい。
【０１５９】
＜隔壁＞
隣接する着色部１２の間には、隔壁（バンク）１３が設けられている。これにより、隣接する着色部１２同士が混色してしまうのを確実に防止することができ、その結果、鮮明な画像を確実に表示することができる。
隔壁１３は、透明な材料で構成されたものであってもよいが、遮光性を有する材料で構成されたものであるのが好ましい。これにより、コントラストに優れた画像を表示することができる。隔壁（遮光部）１３の色は、特に限定されないが、黒色であるのが好ましい。これにより、表示される画像のコントラストを特に優れたものとすることができる。
【０１６０】
隔壁１３の高さは、特に限定されないが、着色部１２の膜厚よりも大きいものであるのが好ましい。これにより、隣接する着色部１２の間での混色を確実に防止することができる。隔壁１３の具体的な厚さは、０．１〜１０μｍであるのが好ましく、０．５〜３．５μｍであるのがより好ましい。これにより、隣接する着色部１２の間での混色を確実に防止することができるとともに、カラーフィルター１を備えた画像表示装置、電子機器における視野角特性を優れたものとすることができる。
【０１６１】
隔壁１３は、いかなる材料で構成されたものであってもよいが、例えば、主として樹脂材料で構成されたものであるのが好ましい。これにより、後述するような方法で、隔壁１３を容易に所望の形状を有するものとして形成することができる。また、隔壁１３が遮光部としての機能を有するものである場合、その構成材料として、カーボンブラック等の光吸収性の材料を含むものであってもよい。
【０１６２】
《カラーフィルターの製造方法》
次に、カラーフィルター１の製造方法について説明する。
図３は、カラーフィルターの製造方法の好適な実施形態を示す断面図、図４は、カラーフィルターの製造に用いる液滴吐出装置を示す斜視図、図５は、図４に示す液滴吐出装置における液滴吐出手段をステージ側から観察した図、図６は、図４に示す液滴吐出装置における液滴吐出ヘッドの底面を示す図、図７は、図４に示す液滴吐出装置における液滴吐出ヘッドを示す図であり、（ａ）は断面斜視図、（ｂ）は断面図である。
【０１６３】
図３に示すように、本実施形態では、基板１１を準備する基板準備工程（１ａ）と、基板１１上に隔壁１３を形成する隔壁形成工程（１ｂ、１ｃ）と、インクジェット方式によりカラーフィルター用インク２（顔料インクおよび染料インク）を隔壁１３で囲まれた領域（セル１４内）に付与するインク付与工程（１ｄ）と、カラーフィルター用インク２から液性媒体を除去し、固形状の着色部１２（１２Ａ、１２Ｂ、１２Ｃ、１２Ｄ、１２Ｅ、１２Ｆ）とする液性媒体除去工程（１ｅ）とを有している。
【０１６４】
＜基板準備工程＞
まず、基板１１を準備する（１ａ）。本工程で準備する基板１１は、洗浄処理が施されたものであるのが好ましい。また、本工程で準備する基板１１は、シランカップリング剤等による薬品処理、プラズマ処理、イオンプレーティング、スパッタリング、気相反応法、真空蒸着等の適宜の前処理が施されたものであってもよい。
【０１６５】
＜隔壁形成工程＞
次に、基板１１の隔壁形成用の感放射線性組成物を基板１１の一方の面のほぼ全体に付与し、塗膜３を形成する（１ｂ）。なお、基板１１上に感放射線性組成物を付与した後、必要に応じて、プリベーク処理を行ってもよい。プリベーク処理は、例えば、加熱温度：５０〜１５０℃、加熱時間：３０〜６００秒という条件で行うことができる。
【０１６６】
その後、フォトマスクを介して、放射線を照射して、ポストエキスポジャーベーク処理（ＰＥＢ）を行い、さらに、アルカリ現像液を用いた現像処理を行うことにより、隔壁１３が形成される（１ｃ）。ＰＥＢは、例えば、加熱温度：５０〜１５０℃、加熱時間：３０〜６００秒、放射線照射強度：１〜５００ｍＪ／ｃｍ２という条件で行うことができる。また、現像処理は、例えば、液盛り法、ディッピング法、振動浸漬法等により行うことができ、現像処理時間は、例えば、１０〜３００秒とすることができる。また、現像処理の後、必要に応じて、ポストベーク処理を行ってもよい。ポストベーク処理は、例えば、加熱温度：１５０〜２８０℃、加熱時間：３〜１２０分という条件で行うことができる。
【０１６７】
＜インク付与工程＞
次に、インクジェット方式により、カラーフィルター用インク２を、隔壁１３で囲まれたセル１４内に付与する（１ｄ）。
本工程は、形成すべき複数色の着色部１２に対応する複数種のカラーフィルター用インク２（赤色顔料インク、緑色顔料インクと、青色顔料インク、藍紫色染料インク、紅紫色染料インク、黄色染料インク）を用いて行う。この際、隔壁１３が設けられているため、２種以上のカラーフィルター用インク２が混ざり合うことが確実に防止される。
【０１６８】
カラーフィルター用インク２の吐出は、図４〜図７に示すような液滴吐出装置を用いて行う。
図４に示すように、本工程で用いる液滴吐出装置１００は、カラーフィルター用インク２を保持するタンク１０１と、タンク１０１内のカラーフィルター用インク２を送液するチューブ（送液チューブ）１１０と、チューブ１１０を介してタンク１０１からカラーフィルター用インク２が供給される吐出走査部１０２とを備える。吐出走査部１０２は、複数の液滴吐出ヘッド（インクジェットヘッド）１１４をキャリッジ１０５に搭載してなる液滴吐出手段１０３と、液滴吐出手段１０３の位置を制御する第１位置制御装置１０４（移動手段）と、前記工程で隔壁１３が形成された基板１１（以下、単に「基板１１」とも言う。）を保持するステージ１０６と、ステージ１０６の位置を制御する第２位置制御装置１０８（移動手段）と、制御手段１１２とを備えている。タンク１０１と、液滴吐出手段１０３における複数の液滴吐出ヘッド１１４とは、チューブ（送液チューブ）１１０で連結されており、チューブ（送液チューブ）１１０を介して、タンク１０１から複数の液滴吐出ヘッド１１４のそれぞれにカラーフィルター用インク２が圧縮空気によって供給される。
【０１６９】
第１位置制御装置１０４は、制御手段１１２からの信号に応じて、液滴吐出手段１０３をＸ軸方向、およびＸ軸方向に直交するＺ軸方向に沿って移動させる。さらに、第１位置制御装置１０４は、Ｚ軸に平行な軸の回りで液滴吐出手段１０３を回転させる機能も有する。本実施形態では、Ｚ軸方向は、鉛直方向（つまり重力加速度の方向）に平行な方向である。第２位置制御装置１０８は、制御手段１１２からの信号に応じて、Ｘ軸方向およびＺ軸方向の双方に直交するＹ軸方向に沿ってステージ１０６を移動させる。さらに、第２位置制御装置１０８は、Ｚ軸に平行な軸の回りでステージ１０６を回転させる機能も有する。
ステージ１０６は、Ｘ軸方向とＹ軸方向との双方に平行な平面を有する。また、ステージ１０６は、カラーフィルター用インク２を付与すべきセル１４を有する基板１１をその平面上に固定、または保持できるように構成されている。
【０１７０】
上述のように、液滴吐出手段１０３は、第１位置制御装置１０４によってＸ軸方向に移動させられる。一方、ステージ１０６は、第２位置制御装置１０８によってＹ軸方向に移動させられる。つまり、第１位置制御装置１０４および第２位置制御装置１０８によって、ステージ１０６に対する液滴吐出ヘッド１１４の相対位置が変わる（ステージ１０６に保持された基板１１と、液液滴吐出手段１０３とが相対的に移動する）。
制御手段１１２は、カラーフィルター用インク２を吐出すべき相対位置を表す吐出データを外部情報処理装置から受け取るように構成されている。
【０１７１】
図５に示すように、液滴吐出手段１０３は、それぞれほぼ同じ構造を有する複数の液滴吐出ヘッド１１４と、これらの液滴吐出ヘッド１１４を保持するキャリッジ１０５とを有している。本実施形態では、液滴吐出手段１０３に保持される液滴吐出ヘッド１１４の数は８個である。それぞれの液滴吐出ヘッド１１４は、後述する複数のノズル１１８が設けられた底面を有している。それぞれの液滴吐出ヘッド１１４のこの底面の形状は、２つの長辺と２つの短辺とを有する多角形である。液滴吐出手段１０３に保持された液滴吐出ヘッド１１４の底面はステージ１０６側を向いており、さらに、液滴吐出ヘッド１１４の長辺方向と短辺方向とは、それぞれＸ軸方向とＹ軸方向とに平行である。
【０１７２】
図６に示すように、液滴吐出ヘッド１１４は、Ｘ軸方向に並んだ複数のノズル１１８を有する。これら複数のノズル１１８は、液滴吐出ヘッド１１４におけるＸ軸方向のノズルピッチＨＸＰが所定の値となるように配置されている。ノズルピッチＨＸＰの具体的な値は、特に限定されないが、例えば、５０〜９０μｍとすることができる。ここで、「液滴吐出ヘッド１１４におけるＸ軸方向のノズルピッチＨＸＰ」は、液滴吐出ヘッド１１４におけるノズル１１８のすべてをＹ軸方向に沿ってＸ軸上に射像して得られた複数のノズル像間のピッチに相当する。
【０１７３】
本実施形態では、液滴吐出ヘッド１１４における複数のノズル１１８は、ともにＸ軸方向に延びるノズル列１１６Ａと、ノズル列１１６Ｂとをなす。ノズル列１１６Ａと、ノズル列１１６Ｂとは、間隔を空けて並行に配置されている。そして、本実施形態においては、ノズル列１１６Ａおよびノズル列１１６Ｂのそれぞれにおいて、９０個のノズル１１８が一定間隔ＬＮＰでＸ軸方向に一列に並んでいる。ＬＮＰの具体的な値は、特に限定されないが、１００〜１８０μｍとすることができる。
ノズル列１１６Ｂの位置は、ノズル列１１６Ａの位置に対して、ノズルピッチＬＮＰの半分の長さだけＸ軸方向の正の方向（図６の右方向）にずれている。このため、液滴吐出ヘッド１１４のＸ軸方向のノズルピッチＨＸＰは、ノズル列１１６Ａ（またはノズル列１１６Ｂ）のノズルピッチＬＮＰの半分の長さである。
【０１７４】
したがって、液滴吐出ヘッド１１４のＸ軸方向のノズル線密度は、ノズル列１１６Ａ（またはノズル列１１６Ｂ）のノズル線密度の２倍である。なお、本明細書において「Ｘ軸方向のノズル線密度」とは、複数のノズルをＹ軸方向に沿ってＸ軸上に射像して得られた複数のノズル像の単位長さ当たりの数に相当する。もちろん、液滴吐出ヘッド１１４が含むノズル列の数は、２つだけに限定されない。液滴吐出ヘッド１１４はＭ個のノズル列を含んでもよい。ここで、Ｍは１以上の自然数である。この場合には、Ｍ個のノズル列のそれぞれにおいて複数のノズル１１８は、ノズルピッチＨＸＰのＭ倍の長さのピッチで並ぶ。さらに、Ｍが２以上の自然数の場合には、Ｍ個のノズル列のうちの一つに対して、他の（Ｍ−１）個のノズル列は、ノズルピッチＨＸＰのｉ倍の長さだけ重複無くＸ軸方向にずれている。ここで、ｉは１から（Ｍ−１）までの自然数である。
【０１７５】
さて、本実施形態では、ノズル列１１６Ａおよびノズル列１１６Ｂのそれぞれが９０個のノズル１１８からなるため、１つの液滴吐出ヘッド１１４は１８０個のノズル１１８を有する。ただし、ノズル列１１６Ａの両端のそれぞれ５ノズルは「休止ノズル」として設定されている。同様に、ノズル列１１６Ｂの両端のそれぞれ５ノズルも「休止ノズル」として設定されている。そして、これら２０個の「休止ノズル」からはカラーフィルター用インク２が吐出されない。このため、液滴吐出ヘッド１１４における１８０個のノズル１１８のうち、１６０個のノズル１１８がカラーフィルター用インク２を吐出するノズルとして機能する。
【０１７６】
図５に示すように、液滴吐出手段１０３においては、複数個の上記液滴吐出ヘッド１１４がＸ軸方向に沿って２列に配置されている。一方の列の液滴吐出ヘッド１１４と他方の列の液滴吐出ヘッド１１４とは、休止ノズル分を考慮して、Ｙ軸方向から見て一部重なるように配置されている。これにより、液滴吐出手段１０３においては、基板１１のＸ軸方向の寸法分の長さに渡り、カラーフィルター用インク２を吐出するノズル１１８が前記ノズルピッチＨＸＰでＸ軸方向に連続するように構成されている。
本実施形態の液滴吐出手段１０３では、基板１１のＸ軸方向の寸法分の長さ全体をカバーするように液滴吐出ヘッド１１４を配置しているが、本発明における液滴吐出手段は、基板１１のＸ軸方向の寸法分の長さの一部をカバーするようにものでもよい。
【０１７７】
図に示すように、それぞれの液滴吐出ヘッド１１４は、インクジェットヘッドである。より具体的には、それぞれの液滴吐出ヘッド１１４は、振動板１２６と、ノズルプレート１２８とを備えている。振動板１２６と、ノズルプレート１２８との間には、タンク１０１から孔１３１を介して供給されるカラーフィルター用インク２が常に充填される液たまり１２９が位置している。
【０１７８】
また、振動板１２６と、ノズルプレート１２８との間には、複数の隔壁１２２が位置している。そして、振動板１２６と、ノズルプレート１２８と、１対の隔壁１２２とによって囲まれた部分がキャビティ１２０である。キャビティ１２０はノズル１１８に対応して設けられているため、キャビティ１２０の数とノズル１１８の数とは同じである。キャビティ１２０には、１対の隔壁１２２間に位置する供給口１３０を介して、液たまり１２９からカラーフィルター用インク２が供給される。
【０１７９】
振動板１２６上には、それぞれのキャビティ１２０に対応して、振動子１２４が位置する。振動子１２４は、ピエゾ素子１２４Ｃと、ピエゾ素子１２４Ｃを挟む１対の電極１２４Ａ、１２４Ｂとを含む。この１対の電極１２４Ａ、１２４Ｂとの間に駆動電圧を与えることで、対応するノズル１１８からカラーフィルター用インク２が吐出される。なお、ノズル１１８からＺ軸方向にカラーフィルター用インク２が吐出されるように、ノズル１１８の形状が調整されている。
【０１８０】
制御手段１１２（図４参照）は、複数の振動子１２４のそれぞれに互いに独立に信号を与えるように構成されていてもよい。つまり、ノズル１１８から吐出されるカラーフィルター用インク２の体積が、制御手段１１２からの信号に応じてノズル１１８毎に制御されてもよい。また、制御手段１１２は、塗布走査の間に吐出動作を行うノズル１１８と、吐出動作を行わないノズル１１８とを設定することでもできる。
【０１８１】
本明細書では、１つのノズル１１８と、ノズル１１８に対応するキャビティ１２０と、キャビティ１２０に対応する振動子１２４とを含んだ部分を「吐出部１２７」と表記することもある。この表記によれば、１つの液滴吐出ヘッド１１４は、ノズル１１８の数と同じ数の吐出部１２７を有する。
【０１８２】
上記のような液滴吐出装置１００を用いて、カラーフィルター１が有する複数色の着色部１２に対応するカラーフィルター用インク２を、セル１４内に付与する。上記のような装置を用いることにより、セル１４内に、効率よくかつ選択的にカラーフィルター用インク２を付与することができる。なお、図示の構成では、液滴吐出装置１００は、カラーフィルター用インク２を保持するタンク１０１、チューブ１１０等を１色分しか有していないが、これらの部材を、カラーフィルター１が有する複数色の着色部１２に対応する複数色分有するものであってもよい。また、カラーフィルター１の製造においては、複数色のカラーフィルター用インク２に対応する複数の液滴吐出装置１００を用いてもよい。
なお、本発明では、液滴吐出ヘッド１１４は、駆動素子として、ピエゾ素子の代わりに静電アクチュエータを用いるものでもよい。また、液滴吐出ヘッド１１４は、駆動素子として電気熱変換素子を用い、この電気熱変換素子による材料の熱膨張を利用してカラーフィルター用インクを吐出する構成であってもよい。
【０１８３】
＜液性媒体除去工程＞
次に、セル１４内のカラーフィルター用インク２から液性媒体（顔料インク中の分散媒、染料インク中の溶媒）を除去し、固形状の着色部１２とする（１ｅ）。これにより、カラーフィルター１が得られる。また、本工程においては、必要に応じて、樹脂材料を架橋成分等と反応させてもよい。液性媒体の除去は、例えば、加熱により行うことができる。また、この際、カラーフィルター用インク２が付与された基板１１を、減圧環境下に置いてもよい。これにより、基板１１等への悪影響の発生を防止しつつ、液性媒体の除去をより効率よく進行させることができる。また、本工程においては、紫外線や電子線、もしくは放射線等のエネルギー照射を行ってもよい。これにより、樹脂材料の架橋成分等との反応を効率よく進行させることができる。
【０１８４】
《画像表示装置》
次に、カラーフィルター１を有する画像表示装置（電気光学装置）である液晶表示装置の好適な実施形態について説明する。
図８は、液晶表示装置の好適な実施形態を示す断面図である。同図に示すように、液晶表示装置６０は、カラーフィルター１と、カラーフィルター１の着色部１２が設けられた面側に配された基板（対向基板）６６と、カラーフィルター１と基板６６との間の空隙に封入された液晶よりなる液晶層６２と、カラーフィルター１の基板１１の液晶層６２に対向する面とは反対の面側（図８中下側）に設けられた偏光板６７と、基板６６の液晶層６２に対向する面とは反対の面側（図８中上側）に設けられた偏光板６８とを有している。そして、カラーフィルター１の着色部１２および隔壁１３が設けられた面（着色部１２および隔壁１３の基板１１に対向する面とは反対の面）には、共通電極６１が設けられており、基板（対向基板）６６の液晶層６２、カラーフィルター１に対向する面には、カラーフィルター１の各着色部１２に対応する位置に、マトリクス状に、画素電極６５が配されている。さらに、共通電極６１と液晶層６２との間には配向膜６４が設けられ、基板６６（画素電極６５）と液晶層６２との間には配向膜６３が設けられている。
【０１８５】
基板６６は、可視光に対して光透過性を有する基板であり、例えば、ガラス基板である。
共通電極６１、画素電極６５は、可視光に対して光透過性を有する材料で構成されたものであり、例えば、ＩＴＯ等で構成されている。
また、図中省略しているが、各画素電極６５に対応するように、複数のスイッチング素子（例えば、ＴＦＴ：薄膜トランジスタ）が設けられている。そして、各着色部１２に対応する各画素電極６５について、共通電極６１との間での電圧の印加状態を制御することにより、各着色部１２（各画素電極６５）に対応する領域での、光の透過性を制御することができる。
【０１８６】
液晶表示装置６０では、図示しないバックライトから発せられた光が、偏光板６８側（図８中上側）から入射するようになっている。そして、液晶層６２を透過し、カラーフィルター１の各着色部１２（１２Ａ、１２Ｂ、１２Ｃ、１２Ｄ、１２Ｅ、１２Ｆ）に入射した光は、各着色部１２（１２Ａ、１２Ｂ、１２Ｃ、１２Ｄ、１２Ｅ、１２Ｆ）に対応する色の光として、偏光板６７（図８中下側）から出射する。
【０１８７】
上述したように、着色部１２は、本発明のカラーフィルター用インクセットを用いて形成されたものであるため、色再現域が広く、かつ、コントラストに優れた画像の表示を行うことができる。特に、再現域が広く、かつ、コントラストに優れた画像の表示を、長期間にわたって安定的に行うことができる。また、各色間、各画素間での特性のばらつきが抑制されたものであるため、液晶表示装置６０において、色再現域が十分に広く、また、色むら、濃度むら等が抑制された画像を安定的に表示することができる。
【０１８８】
《電子機器》
前述したようなカラーフィルター１を有する液晶表示装置等の画像表示装置（電気光学装置）１０００は、各種電子機器の表示部に用いることができる。
図９は、本発明の電子機器を適用したモバイル型（またはノート型）のパーソナルコンピュータの構成を示す斜視図である。
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が画像表示装置１０００を備えている。
図１０は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、画像表示装置１０００を表示部に備えている。
【０１８９】
図１１は、本発明の電子機器を適用したディジタルスチルカメラの構成を示す斜視図である。なお、この図には、外部機器との接続についても簡易的に示されている。
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【０１９０】
ディジタルスチルカメラ１３００におけるケース（ボディー）１３０２の背面には、画像表示装置１０００が表示部に設けられ、ＣＣＤによる撮像信号に基づいて表示を行う構成になっており、被写体を電子画像として表示するファインダとして機能する。
ケースの内部には、回路基板１３０８が設置されている。この回路基板１３０８は、撮像信号を格納（記憶）し得るメモリが設置されている。
また、ケース１３０２の正面側（図示の構成では裏面側）には、光学レンズ（撮像光学系）やＣＣＤなどを含む受光ユニット１３０４が設けられている。
【０１９１】
撮影者が表示部に表示された被写体像を確認し、シャッタボタン１３０６を押下すると、その時点におけるＣＣＤの撮像信号が、回路基板１３０８のメモリに転送・格納される。
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０１９２】
なお、本発明の電子機器は、上述したパーソナルコンピュータ（モバイル型パーソナルコンピュータ）、携帯電話機、ディジタルスチルカメラの他にも、例えば、テレビ（例えば、液晶テレビ）や、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。中でも、テレビは、近年の表示部の大型化の傾向が顕著であるが、このような大型の表示部（例えば、対角線長８０ｃｍ以上の表示部）を有する電子機器では、より広い色再現域が求められている。したがって、本発明は、上記のような大型の表示部を有する電子機器に適用するのが好ましい。
【０１９３】
以上、本発明について、好適な実施形態に基づいて説明したが、本発明はこれらに限定されるものではない。
例えば、前述した実施形態においては、前述した実施形態では、カラーフィルター用のインクセットが、３種（３色）の顔料インクと、３種（３色）の染料インクとを備える場合について中心的に説明したが、カラーフィルター用インクセットを構成するカラーフィルター用インクの数、種類（色）は、上述したものに限定されない。例えば、本発明のカラーフィルター用インクセットは、４種以上の顔料インク（ＲＧＢに対応する顔料インクに加え、それ以外の少なくとも１種の顔料インク）を備えるものであってもよいし、４種以上の染料インクを備えるものであってもよい。また、カラーフィルター用インクセットを構成する染料インクは、１種または２種であってもよい。
【０１９４】
また、本発明のカラーフィルターにおいては、着色部の基板に対向する面とは反対の面側に、着色部を被覆する保護膜が設けられていてもよい。これにより、着色部の損傷や劣化等をより効果的に防止することができる。
また、前述した実施形態においては、各色の着色部に対応するカラーフィルター用インクを、セル内に付与した後に、一括で、セル内の各色のカラーフィルター用インクから液性媒体を除去するもの、すなわち、液性媒体除去工程を１回のみ行うものとして説明したが、インク付与工程および液性媒体除去工程は、各色に対応して、繰り返し行うものであってもよい。
また、カラーフィルター、画像表示装置、電子機器を構成する各部は、同様の機能を発揮する任意のものと置換、または、その他の構成を追加することもできる。
【実施例】
【０１９５】
［１］カラーフィルター用インクセットの調製
（実施例１）
＜赤色顔料インクの調製＞
まず、樹脂材料としての樹脂ａを以下のようにして合成した。
四つ口フラスコに、ｎ−ヘキサン：３２０重量部、メタアクリル酸：８６重量部、トリエチルアミン：１１１重量部を投入した後、この四つ口フラスコに、温度計、還流冷却器、撹拌機および窒素ガス導入口を取り付けた。この四つ口フラスコを、氷水で冷却しつつ、トリメチルクロルシラン：１２０重量部を滴下した。この際、反応系内の温度が２５℃以下となるようにした。その後、２５℃で１時間反応を続けた。次に、トリエチルアミンの塩酸塩を濾別し、得られたろ液から減圧下でｎ−ヘキサンを除去した後、減圧蒸留にて精製し、シリルアセテート構造を有するエチレン性不飽和単量体を得た。
【０１９６】
次に、温度計、還流冷却器、撹拌機および窒素ガス導入口が取り付けられ、溶媒としてのジエチレングリコールモノブチルエーテルアセテート：１００重量部を仕込んだ四つ口フラスコを用意した。この四つ口フラスコ内のジエチレングリコールモノブチルエーテルアセテートを攪拌しつつ６０℃まで昇温した後、上記エチレン性不飽和単量体：２７重量部と、メタアクリル酸グリシジル：３０重量部と、スチレン：３８重量部と、２，２′−アゾビス−（２，４−ジメチルバレロニトリル）：６重量部との混合物を１時間かけて滴下した。滴下後６０℃にて１時間保持した後、２，２′−アゾビス−（２，４−ジメチルバレロニトリル）：０．０８重量部を加え、さらに６０℃で６時間反応させ、その後、未反応のモノマーを減圧処理により除去することにより、シリルアセテート構造とエポキシ構造とを有するエポキシ系樹脂としての樹脂ａの溶液を得た。
【０１９７】
一方、ジエチレングリコールモノブチルエーテルアセテート（液性媒体）を用意し、これに、所定量の、分散剤としてのＤｉｓｐｅｒｂｙｋ−１６１（ビックケミー・ジャパン社製、シアメリド環を有する化合物）と、顔料としてのＣ．Ｉ．ピグメントレッド１７７とを添加した。その後、ビーズミル（ジルコニアビーズ：０．６５ｍｍ使用）へ導入し、顔料の粉砕を行い、顔料分散液を得た。
その後、上記樹脂ａの溶液と、顔料分散液とを混合することにより、赤色顔料インク（ＲＰインク）を調製した。ＲＰインク中におけるＣ．Ｉ．ピグメントレッド１７７の平均粒径は、６０ｎｍであった。
【０１９８】
＜緑色顔料インクの調製＞
顔料としてＣ．Ｉ．ピグメントレッド１７７の代わりにＣ．Ｉ．ピグメントグリーン３６を用いるとともに、各成分の配合比率を変更した以外は、ＲＰインクと同様にして緑色顔料インク（ＧＰインク）を調製した。ＧＰインク中におけるＣ．Ｉ．ピグメントグリーン３６の平均粒径は、６０ｎｍであった。
【０１９９】
＜青色顔料インクの調製＞
顔料としてＣ．Ｉ．ピグメントレッド１７７の代わりにＣ．Ｉ．ピグメントブルー１５：６を用いるとともに、各成分の配合比率を変更した以外は、ＲＰインクと同様にして青色顔料インク（ＢＰインク）を調製した。ＢＰインク中におけるＣ．Ｉ．ピグメントブルー１５：６の平均粒径は、６０ｎｍであった。
【０２００】
＜藍紫色（シアン）染料インクの調製＞
上記樹脂ａの溶液と、藍紫色染料としての下記式（XI）で表される化学構造を有する化合物と、溶媒としてのプロピレングリコールモノメチルエーテルアセテートとを、所定の比率で混合することにより、藍紫色染料インク（ＣＤインク）を調製した。
【０２０１】
【化１８】
2009015021.tif 000019
【０２０２】
＜紅紫色（マゼンタ）染料インクの調製＞
上記樹脂ａの溶液と、紅紫色染料としての下記式（XII）で表される化学構造を有する化合物と、溶媒としてのプロピレングリコールモノメチルエーテルアセテートとを、所定の比率で混合することにより、紅紫色染料インク（ＭＤインク）を調製した。
【０２０３】
【化１９】
2009015021.tif 000020
【０２０４】
＜黄色（イエロー）染料インクの調製＞
上記樹脂ａの溶液と、黄色染料としての下記式（XIII）で表される化学構造を有する化合物と、溶媒としてのプロピレングリコールモノメチルエーテルアセテートとを、所定の比率で混合することにより、黄色染料インク（ＹＤインク）を調製した。
これにより、上記のような６種のインク（３種の顔料インクおよび３種の染料インク）からなるカラーフィルター用インクセットが得られた。
【０２０５】
【化２０】
2009015021.tif 000021
【０２０６】
（実施例２〜６）
各インクの調製に用いる着色剤（顔料および染料）、液性媒体（分散媒および溶媒）の種類を表に示すようにするとともに、各成分の使用量を表に示すようにした以外は、前記実施例１と同様にして各色のカラーフィルター用インクを調製し、カラーフィルター用インクセットを得た。
【０２０７】
（比較例１）
染料インクを調製することなく、３種の顔料インクのみを調製した以外は、前記実施例１と同様にしてカラーフィルター用インクセットを得た。すなわち、比較例１のインクセットは、ＲＰインク、ＧＰインクおよびＢＰインクの３種のインクからなるものである。
（比較例２）
各顔料インクの調製に用いる各成分の使用量を変更することにより、各色のインク中における顔料の含有率を、表に示すように高くした以外は、前記比較例１と同様にしてカラーフィルター用インクセットを得た。
【０２０８】
（比較例３）
顔料インクを調製することなく、３種の染料インクのみを調製した以外は、前記実施例１と同様にしてカラーフィルター用インクセットを得た。すなわち、比較例１のインクセットは、ＣＤインク、ＭＤインクおよびＹＤインクの３種のインクからなるものである。
（比較例４）
各染料インクの調製に用いる各成分の使用量を変更することにより、各色のインク中における染料の含有率を、表に示すように高くした以外は、前記比較例３と同様にしてカラーフィルター用インクセットを得た。
【０２０９】
（比較例５）
＜赤色インク（顔料＋染料インク）の調製＞
まず、ジエチレングリコールモノブチルエーテルアセテート（液性媒体）を用意し、これに、所定量の、分散剤としてのＤｉｓｐｅｒｂｙｋ−１６１（ビックケミー・ジャパン社製、シアメリド環を有する化合物）と、顔料としてのＣ．Ｉ．ピグメントレッド１７７とを添加した。その後、ビーズミル（ジルコニアビーズ：０．６５ｍｍ使用）へ導入し、顔料の粉砕を行い、顔料分散液を得た。
その後、上記樹脂ａの溶液と、染料としての上記式（XII）で表される化学構造を有する化合物をジエチレングリコールモノブチルエーテルアセテートに溶解させた染料溶液と、顔料分散液とを混合することにより、赤色インク（Ｒインク）を調製した。
【０２１０】
＜緑色インク（顔料＋染料インク）の調製＞
顔料としてＣ．Ｉ．ピグメントレッド１７７の代わりにＣ．Ｉ．ピグメントグリーン３６を用い、染料として上記式（XII）で表される化学構造を有する化合物の代わりに上記式（XIII）で表される化学構造を有する化合物と上記式（XI）で表される化学構造を有する化合物とを用いるとともに、各成分の配合比率を変更した以外は、Ｒインクと同様にして緑色インク（Ｇインク）を調製した。
【０２１１】
＜青色インク（顔料＋染料インク）の調製＞
顔料としてＣ．Ｉ．ピグメントレッド１７７の代わりにＣ．Ｉ．ピグメントブルー１５：６を用い、染料として上記式（XII）で表される化学構造を有する化合物の代わりに上記式（XI）で表される化学構造を有する化合物を用いるとともに、各成分の配合比率を変更した以外は、Ｒインクと同様にして青色インク（Ｂインク）を調製した。
これにより、上記のような３種のインクからなるカラーフィルター用インクセットが得られた。すなわち、比較例５のインクセットを構成する各インクは、単一のインク中に顔料および染料を含むものである。
【０２１２】
（比較例６）
各インクの調製に用いる各成分の使用量を変更することにより、各色のインク中における、顔料および染料の含有率を、表に示すように低くした以外は、前記比較例５と同様にしてカラーフィルター用インクセットを得た。
【０２１３】
（比較例７）
前記実施例１で調製したのと同様にして、赤色顔料インク、緑色顔料インク、青色顔料インクを調製するとともに、以下のようにして３種の顔料インクを調製することにより、６種の顔料インクからなるカラーフィルター用インクセットを得た。
＜藍紫色顔料インクの調製＞
顔料としてＣ．Ｉ．ピグメントレッド１７７の代わりにＣ．Ｉ．ピグメントブルー１５：３を用いるとともに、各成分の配合比率を変更した以外は、ＲＰインクと同様にして藍紫色顔料インク（ＣＰインク）を調製した。ＣＰインク中におけるＣ．Ｉ．ピグメントブルー１５：３の平均粒径は、１２５ｎｍであった。
【０２１４】
＜紅紫色顔料インクの調製＞
顔料としてＣ．Ｉ．ピグメントレッド１７７の代わりにＣ．Ｉ．ピグメントバイオレット１９を用いるとともに、各成分の配合比率を変更した以外は、ＲＰインクと同様にして紅紫色顔料インク（ＭＰインク）を調製した。ＭＰインク中におけるＣ．Ｉ．ピグメントバイオレット１９の平均粒径は、１３０ｎｍであった。
【０２１５】
＜黄色顔料インクの調製＞
顔料としてＣ．Ｉ．ピグメントレッド１７７の代わりにＣ．Ｉ．ピグメントイエロー１３９を用いるとともに、各成分の配合比率を変更した以外は、ＲＰインクと同様にして黄色顔料インク（ＹＰインク）を調製した。ＹＰインク中におけるＣ．Ｉ．ピグメントイエロー１３９の平均粒径は、１３０ｎｍであった。
【０２１６】
（比較例８）
藍紫色顔料インク、紅紫色顔料インク、黄色顔料インクの調製に用いる顔料として、微粒化する（平均粒径を小さくする）目的で、槽分解排出式ニーダー（トーシン社製）を用いて、粉砕処理を施したものを用いた以外は、前記比較例７と同様にして藍紫色顔料インク（ＣＰインク）、紅紫色顔料インク（ＭＰインク）、黄色顔料インク（ＹＰインク）を調製し、これらを、前記実施例１と同様にして調製した赤色顔料インク、緑色顔料インク、青色顔料インクと組み合わせることにより、カラーフィルター用インクセットを得た。
【０２１７】
上記のようにして得られた藍紫色顔料インク中に含まれるＣ．Ｉ．ピグメントブルー１５：３、紅紫色顔料インク中に含まれるＣ．Ｉ．ピグメントバイオレット１９、黄色顔料インク中に含まれるＣ．Ｉ．ピグメントイエロー１３９の平均粒径は、それぞれ、１１０ｎｍ、１２０ｎｍ、１２５ｎｍであった。このように、Ｃ．Ｉ．ピグメントブルー１５：３、Ｃ．Ｉ．ピグメントバイオレット１９、Ｃ．Ｉ．ピグメントイエロー１３９については、粉砕処理により、微粒化を試みたにもかかわらず、顔料の微粒化が十分に進行していなかった。これは、上記のような顔料は、粉砕処理を施しても、当該顔料の粒径が所定の値以下になると、さらなる粉砕よりも、微粒子の凝集が優先的に進行するためであると考えられる。
【０２１８】
前記各実施例および各比較例について、カラーフィルター用インクセットを構成するインクの組成・特性等を、表１、表２、表３にまとめて示した。なお、表中、Ｃ．Ｉ．ピグメントレッド１７７を「ＰＲ１７７」、Ｃ．Ｉ．ピグメントレッド２５４を「ＰＲ２５４」、Ｃ．Ｉ．ピグメントグリーン３６を「ＰＧ３６」、Ｃ．Ｉ．ピグメントブルー１５：６を「ＰＢ１５：６」、Ｃ．Ｉ．ピグメントブルー１５：３を「ＰＢ１５：３」、Ｃ．Ｉ．ピグメントバイオレット１９を「ＰＶ１９」、Ｃ．Ｉ．ピグメントイエロー１３９を「ＰＹ１３９」、上記式（XI）で表される化学構造を有する化合物を「XI」、上記式（XII）で表される化学構造を有する化合物を「XII」、上記式（XIII）で表される化学構造を有する化合物を「XIII」、下記式（XIV）で表される化学構造を有する化合物を「XIV」、下記式（XV）で表される化学構造を有する化合物を「XV」、下記式（XVI）で表される化学構造を有する化合物を「XVI」、上記樹脂ａを「ａ」、Ｄｉｓｐｅｒｂｙｋ−１６１（分散剤）を「ｂ」、ジエチレングリコールモノブチルエーテルアセテートを「Ａ」、２−（２−メトキシ−１−メチルエトキシ）−１−メチルエチルアセテートを「Ｂ」、ジエチレングリコールモノエチルエーテルアセテートを「Ｃ」、１，３−ブチレングリコールジアセテートを「Ｄ」、トリエチレングリコールブチルメチルエーテルを「Ｅ」、テトラエチレングリコールジメチルエーテルを「Ｆ」、ジエチレングリコールモノメチルエーテルを「Ｇ」、プロピレングリコールジアセテートを「Ｈ」、ジエチレングリコールジエチルエーテルを「Ｉ」、４−ヒドロキシ−４−メチル−２−ペンタノンを「Ｊ」、３−メトキシブチルアセテートを「Ｋ」、ブチルセロソルブを「Ｌ」、シクロヘキサノンを「Ｍ」、オクタン酸エチルを「Ｎ」、酢酸エチルを「Ｏ」、エチレングリコールジアセテートを「Ｐ」、ジプロピレングリコールメチルエーテルアセテートを「Ｑ」、ビス（２−ブトキシエチル）エーテルを「Ｒ」、１，６−ジアセトキシヘキサンを「Ｓ」、ジエチレングリコールブチルメチルエーテルを「Ｕ」、エチレングリコールジアセテートを「Ｖ」、ジエチレングリコールジメチルエーテルを「Ｗ」で示した。また、表中、「粘度」の欄には、振動式粘度計を用いて、ＪＩＳ  Ｚ８８０９に準拠して測定された２５℃における粘度を示し、「沸点」の欄には、液性媒体の常圧（１気圧）における沸点を示し、「蒸気圧」の欄には、液性媒体の２５℃における蒸気圧を示した。
【０２１９】
【化２１】
2009015021.tif 000022
【０２２０】
【化２２】
2009015021.tif 000023
【０２２１】
【化２３】
2009015021.tif 000024
【０２２２】
【表１】
2009015021.tif 000025
【０２２３】
【表２】
2009015021.tif 000026
【０２２４】
【表３】
2009015021.tif 000027
【０２２５】
［２］液滴吐出の安定性評価（安定吐出性評価）
［２．１］着弾位置精度評価
図４〜図７に示すような液滴吐出装置および前記各実施例、比較例１〜４、比較例７、８のカラーフィルター用インクセットを用意し、ピエゾ素子の駆動波形を最適化した状態で、カラーフィルター用インクセットを構成する各インクについて、液滴吐出ヘッドの各ノズルから、１００００発（１００００滴）の液滴の連続吐出を行った。液滴吐出ヘッドの中央部付近の指定したノズルから吐出された１００００発の液滴について、着弾した各液滴の中心位置の中心狙い位置からのズレ量ｄの平均値を求め、以下の３段階の基準に従い、評価した。なお、ズレ量ｄの平均値としては、カラーフィルター用インクセットを構成する全色のインク（各実施例および比較例７、８については６色のインク、比較例１〜４については３色のインク）について得られた値の平均値を採用した。また、比較例５、６については、インクがゲル化してしまい、インクジェットヘッドから液滴を吐出することができなかった。
Ａ：ズレ量ｄの平均値が０．０５μｍ未満。
Ｂ：ズレ量ｄの平均値が０．０５μｍ以上０．１０μｍ未満。
Ｃ：ズレ量ｄの平均値が０．１０μｍ以上。
【０２２６】
［２．２］液滴吐出量の安定性評価
図４〜図７に示すような液滴吐出装置および前記各実施例、比較例１〜４、比較例７、８のカラーフィルター用インクセットを用意し、ピエゾ素子の駆動波形を最適化した状態で、カラーフィルター用インクセットを構成する各インクについて、液滴吐出ヘッドの各ノズルから、１００００発（１００００滴）の液滴の連続吐出を行った。液滴吐出ヘッドの左右両端の指定の２つのノズルについて、吐出された液滴の総重量を求め、上記２つのノズルから吐出された液滴の平均吐出量の差の絶対値ΔＷ［ｎｇ］を求めた。このΔＷの、液滴の目標吐出量ＷＴ［ｎｇ］に対する比率（ΔＷ／ＷＴ）を求め、以下の３段階の基準に従い、評価した。ΔＷ／ＷＴの値が小さいほど、液滴吐出量の安定性に優れていると言える。なお、ΔＷ／ＷＴの値としては、カラーフィルター用インクセットを構成する全色のインク（各実施例および比較例７、８については６色のインク、比較例１〜４については３色のインク）について得られた値の平均値を採用した。また、比較例５、６については、インクがゲル化してしまい、インクジェットヘッドから液滴を吐出することができなかった。
Ａ：ΔＷ／ＷＴの値が、０．０２５未満。
Ｂ：ΔＷ／ＷＴの値が、０．０２５以上０．６２５未満。
Ｃ：ΔＷ／ＷＴの値が、０．６２５以上。
【０２２７】
［２．３］間欠印字性能評価
図４〜図７に示すような液滴吐出装置および前記各実施例、比較例１〜４、比較例７、８のカラーフィルター用インクセットを用意し、ピエゾ素子の駆動波形を最適化した状態で、カラーフィルター用インクセットを構成する各インクについて、液滴吐出ヘッドの各ノズルから、１０００発（１０００滴）の液滴の連続吐出を行い、その後、３０秒間、液滴の吐出を中断した（１シーケンス目）。その後、同様に、液滴の連続吐出、および、滴々の吐出の中断の操作を繰り返し行った。液滴吐出ヘッドの中央部付近の指定したノズルについて、１シーケンス目に吐出された液滴の平均重量Ｗ１［ｎｇ］と、１０シーケンス目に吐出された液滴の平均重量Ｗ１０［ｎｇ］とを求めた。そして、Ｗ１とＷ１０との差の絶対値の、液滴の目標吐出量ＷＴ［ｎｇ］に対する比率（｜Ｗ１−Ｗ１０｜／ＷＴ）を求め、以下の３段階の基準に従い、評価した。｜Ｗ１−Ｗ１０｜／ＷＴの値が小さいほど、間欠印字性能（液滴吐出量の安定性）に優れていると言える。なお、｜Ｗ１−Ｗ１０｜／Ｗの値としては、カラーフィルター用インクセットを構成する全色のインク（各実施例および比較例７、８については６色のインク、比較例１〜４については３色のインク）について得られた値の平均値を採用した。また、比較例５、６については、インクがゲル化してしまい、インクジェットヘッドから液滴を吐出することができなかった。
Ａ：｜Ｗ１−Ｗ１０｜／ＷＴの値が、０．０２５未満。
Ｂ：｜Ｗ１−Ｗ１０｜／ＷＴの値が、０．０２５以上０．６２５未満。
Ｃ：｜Ｗ１−Ｗ１０｜／ＷＴの値が、０．６２５以上。
【０２２８】
［２．４］連続吐出試験
図４〜図７に示すような液滴吐出装置および前記各実施例、比較例１〜４、比較例７、８のカラーフィルター用インクセットを用意し、２５℃、５０％ＲＨ環境下で、液滴吐出装置を２４時間、連続で運転させることにより、カラーフィルター用インクセットを構成する各インクの吐出を行った。
【０２２９】
連続運転後における、液滴吐出ヘッドを構成するノズルの目詰まりの発生率（［（目詰まりノズル数）／（全ノズル数）］×１００）を求め、ノズルの目詰まりが発生しているものについては、可塑材料で構成されたクリーニング部材により、目詰まりの解消が可能であるか否かを調べた。その結果を、以下の４段階の基準に従い、評価した。なお、ノズルの目詰まりの発生率の値としては、カラーフィルター用インクセットを構成する全色のインク（各実施例および比較例７、８については６色のインク、比較例１〜４については３色のインク）について得られた値の平均値を採用した。また、比較例５、６については、インクがゲル化してしまい、インクジェットヘッドから液滴を吐出することができなかった。
【０２３０】
Ａ：ノズルの目詰まりの発生がない。
Ｂ：ノズルの目詰まりの発生率が０．５％未満（ただし、ゼロを除く）であり、かつ、クリーニングによる目詰まりの解消が可能。
Ｃ：ノズルの目詰まりの発生率が０．５％以上１．０％未満であり、かつ、クリーニングによる目詰まりの解消が可能。
Ｄ：ノズルの目詰まりの発生率が１．０％以上、または、クリーニングによる目詰まりの解消が不可能。
なお、上記の評価は、各実施例および各比較例について、同様の条件で行った。
【０２３１】
［３］カラーフィルターの製造
前記各実施例および比較例１、３、７、８で調製したカラーフィルター用インクセットを用いて、以下のようにして、カラーフィルターを製造した。
まず、両面にナトリウムイオンの溶出を防止するシリカ（ＳｉＯ２）膜が形成されたソーダガラス製の基板（Ｇ５サイズ：１１００×１３００ｍｍ）を用意し、洗浄処理を施した。
【０２３２】
次に、カーボンブラックを含む隔壁形成用の感放射線性組成物を、洗浄済の基板の一方の面の全体に付与し、塗膜を形成した。
次に、加熱温度：１１０℃、加熱時間：１２０秒という条件でプリベーク処理を行った。
その後、フォトマスクを介して、放射線を照射して、ポストエキスポジャーベーク処理（ＰＥＢ）を行い、引き続き、アルカリ現像液を用いた現像処理を行い、さらに、ポストベーク処理を行うことにより、隔壁を形成した。ＰＥＢは、加熱温度：１１０℃、加熱時間：１２０秒、放射線照射強度：１５０ｍＪ／ｃｍ２という条件で行った。また、現像処理は、例えば、振動浸漬法により行った。現像処理時間は、６０秒とした。また、ポストベーク処理は、加熱温度：１５０℃、加熱時間：５分という条件で行った。形成された隔壁の厚さは、３．１μｍであった。なお、３色のインクからなる比較例１、３のカラーフィルター用インクセットを適用する基板については、形成する隔壁の形成パターンを各実施例、比較例７、８のカラーフィルター用インクセットを適用する基板とは異なるものとし、隔壁で囲まれた領域としてのセルの大きさ（基板を平面視した際の大きさ）が、各実施例、比較例７、８のカラーフィルター用インクセットを適用する基板が有するセルの２倍となるようにした。
【０２３３】
次に、図４〜図７に示すような液滴吐出装置を用いて、隔壁で囲まれた領域としてのセル内に、各インクを吐出した。この際、各色のインクが混色しないようにした。
その後、ホットプレート上にて１００℃で１０分間の加熱処理を施し、さらに２００℃のオーブン内で１時間加熱処理を施すことにより、３色の着色部が形成された。これにより、図１、図２に示すようなカラーフィルターが得られた。なお、比較例５、６については、インクがゲル化してしまい、インクジェットヘッドから液滴を吐出することができず、カラーフィルターの製造に適用することができなかった。また、比較例２、４については、インクジェットヘッドからの安定的な液滴吐出ができず、カラーフィルターの製造に適用することができなかった。
上記のような方法を用いて、各実施例および比較例１、３、７、８のカラーフィルター用インクセットを用いて、それぞれ、１０００枚のカラーフィルターを製造した。
【０２３４】
［４］カラーフィルターの評価
上記のようにして得られた各カラーフィルターを用いて、以下のような評価を行った。
［４．１］色むら、濃度むら、光漏れ
前記各実施例および比較例１、３、７、８のカラーフィルター用インクセットを用いて製造されたカラーフィルターのうち、それぞれ、１０００枚目に製造されたカラーフィルターを用いて、同条件で図８に示すような液晶表示装置を製造した。
【０２３５】
これらの液晶表示装置を用いて、暗室で、赤色の単色表示、緑色の単色表示、青色の単色表示、白色の単色表示を行った状態で目視による観察を行い、各部位での色むら、濃度むら、光漏れの発生状況を、以下の５段階の基準に従い、評価した。
Ａ：色むら、濃度むら、光漏れが全く認められない。
Ｂ：色むら、濃度むら、光漏れがほとんど認められない。
Ｃ：色むら、濃度むら、光漏れがわずかに認められる。
Ｄ：色むら、濃度むら、光漏れがはっきりと認められる。
Ｅ：色むら、濃度むら、光漏れが顕著に認められる。
【０２３６】
［４．２］個体間での特性差
前記各実施例および比較例１、３、７、８のカラーフィルター用インクセットを用いて製造されたカラーフィルターのうち、それぞれ、９９０〜９９９枚目に製造されたカラーフィルターを用意し、暗室で、赤色の単色表示、緑色の単色表示、青色の単色表示、白色の単色表示を行い、分光光度計（大塚電子社製、ＭＣＰＤ３０００）を用いて測色した。その結果から、各実施例および比較例１、３、７、８について、それぞれ、９９０〜９９９枚目に製造されたカラーフィルターで最大となる色差（Ｌａｂ表示系での色差ΔＥ）を求め、以下の４段階の基準に従い、評価した。
【０２３７】
Ａ：色差（ΔＥ）が３未満。
Ｂ：色差（ΔＥ）が３以上５未満。
Ｃ：色差（ΔＥ）が５以上。
Ｄ：光漏れにより測定毎のばらつきが大きく、測定意味をなさない。
なお、上記の評価においては、各カラーフィルターについて、同様の条件で観察、測定を行った。
【０２３８】
［５］耐熱性の評価
前記各実施例および比較例１、３、７、８のカラーフィルター用インクセットを用いて、以下のようにして、各色のインクに対応する着色板を作製した。
まず、前記各実施例のカラーフィルター用インクセットを構成する赤色顔料インクを、３０ｍｍ×３０ｍｍの隔壁（厚さ２．１μｍ）が形成された厚さ７ｍｍのガラス板上に、インクジェット塗布により付与した。インクの付与量は、後述するポストベーク後の厚さが、１．６０μｍとなるようにした。その後、インクが付与されたガラス基板に対し、ホットプレート上にて１００℃で１０分間加熱するプリベーク処理を施した。プリベーク処理後のガラス基板について、分光光度計（大塚電子社製、ＭＣＰＤ３０００）を用いた測定により、色度の測定を行った。その後、プリベーク処理が施されたガラス基板に対し、２００℃のオーブン内で１時間加熱するポストベーク処理を施すことにより、厚さ１．６０μｍの赤色の着色膜が形成された着色板を得た。得られた着色板について、プリベーク処理を施したガラス基板について行ったのと同様にして色度の測定を行った。そして、プリベーク処理が施されたガラス基板の色度および着色板の色度から、色差（ＪＩＳ  Ｚ  ８７２９で規定されるＬ＊ａ＊ｂ＊表示系での色差ΔＥ＊ａｂ）を求めた。
緑色顔料インク、青色顔料インク、藍紫色染料インク、紅紫色染料インク、黄色染料インクについても、上記と同様にして、隔壁が形成されたガラス板上に付与し、プリベーク処理、ポストベーク処理を施すことにより、それぞれ、厚さ１．６０μｍの着色膜が形成された着色板を得た。そして、プリベーク処理後のガラス基板、および、着色板について、上記と同様にして色度の測定を行い、プリベーク処理が施されたガラス基板の色度および着色板の色度から、色差（ＪＩＳ  Ｚ  ８７２９で規定されるＬ＊ａ＊ｂ＊表示系での色差ΔＥ＊ａｂ）を求めた。
【０２３９】
また、前記比較例１、３、７、８のカラーフィルター用インクセットについて、前記と同様にして、インクセットを構成する各インクを用いて着色板を作製し、プリベーク処理後のガラス基板、および、着色板について、上記と同様にして色度の測定を行い、プリベーク処理が施されたガラス基板の色度および着色板の色度から、色差（ＪＩＳ  Ｚ  ８７２９で規定されるＬ＊ａ＊ｂ＊表示系での色差ΔＥ＊ａｂ）を求めた。
【０２４０】
各実施例および比較例１、３、７、８について、各色の着色板（各実施例および比較例７、８については、それぞれ、６色の着色板、比較例１、３については、それぞれ、３色の着色板）についての色差の平均値を求めた。そして、得られた色差の平均値について、以下の３段階の基準に従い、評価した。この色差の平均値が小さいほど、インクセットの耐久性が優れていると言える。なお、比較例５、６については、インクがゲル化してしまい、インクジェットヘッドから液滴を吐出することができず、着色板の製造に適用することができなかった。また、比較例２、４については、インクジェットヘッドからの安定的な液滴吐出ができず、着色板の製造に適用することができなかった。また、上記のようにして製造した着色板が有する着色膜は、いずれも、前述した方法で製造したカラーフィルターの、対応する着色部と、同一の組成を有するものであった。
Ａ：色差の平均値が３未満。
Ｂ：色差の平均値が３以上５未満。
Ｃ：色差の平均値が５以上。
【０２４１】
［６］色再現範囲の評価
まず、上記「［５］耐熱性の評価」で作製した、前記各実施例および比較例１、３、７、８についての各色の着色板を用意した。
前記各実施例および比較例１、３、７、８のそれぞれについて、上記のようにして得られた各色の着色板（各実施例および比較例７、８については、それぞれ、６色の着色板、比較例１、３については、それぞれ、３色の着色板）について、標準Ｃ光源を用いて、分光光度計（大塚電子社製、ＭＣＰＤ３０００）により、透過スペクトルを測定し、ｘｙ表示系による色度（Ｒ（ｘｙ）、Ｇ（ｘｙ）、Ｂ（ｘｙ））を求め、ＮＴＳＣ比を算出し、以下の３段階の基準に従い、評価した。ＮＴＳＣ比が高いほど、色再現範囲が広いと言える。
Ａ：ＮＴＳＣ比が７８％以上。
Ｂ：ＮＴＳＣ比が７０以上７８％未満。
Ｃ：ＮＴＳＣ比が７０％未満。
【０２４２】
［７］コントラスト（消偏性）の評価
まず、上記「［５］耐熱性の評価」で作製した、前記各実施例および比較例１、３、７、８についての各色の着色板を用意した。
暗室内で、着色板の両面側に偏光板（日東電工社製）を配した状態で、標準Ｃ光源から、輝度：１００００ｃｄ／ｍ２の光を、着色板の法線方向から偏光板を介して照射した。この際、着色板の主面と、２枚の偏光板の主面とが平行になるようにし、２枚の偏光板の距離が１５ｃｍとなるようにし、その中間点に着色板を設置した。また、光源から着色板までの距離は５０ｃｍとした。偏光板の法線方向から見た際の、２枚の偏光板の偏光方向が平行な状態での透過光の輝度（パラレル輝度）をＣＰ［ｃｄ／ｍ２］、偏光板の法線方向から見た際の、２枚の偏光板の偏光方向が平行な状態での透過光の輝度（クロス輝度）をＣＣ［ｃｄ／ｍ２］としたとき、ＣＣ／ＣＰで表されるコントラスト比を求めた。なお、着色板から輝度計までの距離は８０ｃｍとし、輝度計としては、ＰＲ８８０（フォトリサーチ社製）を用いた。
【０２４３】
前記各実施例および比較例１、３、７、８について、各色の着色板（各実施例および比較例７、８については、それぞれ、６色の着色板、比較例１、３については、それぞれ、３色の着色板）のコントラスト比を求め、これら各色の着色板のコントラスト比の平均値を平均コントラスト比として求め、以下の４段階の基準に従い、評価した。このＣＣ／ＣＰの値が高いほど、コントラストに優れていると言える。
Ａ：ＣＣ／ＣＰが５０００以上。
Ｂ：ＣＣ／ＣＰが４０００以上５０００未満。
Ｃ：ＣＣ／ＣＰが３０００以上４０００未満。
Ｄ：ＣＣ／ＣＰが３０００未満。
【０２４４】
［８］耐光性の評価
まず、上記「［５］耐熱性の評価」で作製した、前記各実施例および比較例１、３、７、８についての各色の着色板を用意した。
各着色板について、相対湿度：５０％の環境下で、着色板温度を６３℃とし、波長：３４０ｎｍの紫外線を、放射度０．２５Ｗ／ｍ２、４５ｋＪ／ｍ２の条件で、２４０時間照射した。
【０２４５】
上記のようにして紫外線の照射を行った着色板について、分光光度計（大塚電子社製、ＭＣＰＤ３０００）を用いた測定により、色度の測定を行い、紫外線照射前の色度との比較することにより、紫外線照射前後での色差（ＪＩＳ  Ｚ  ８７２９で規定されるＬ＊ａ＊ｂ＊表示系での色差ΔＥ＊ａｂ）を求め、各実施例および比較例１、３、７、８について、各色の着色板（各実施例および比較例７、８については、それぞれ、６色の着色板、比較例１、３については、それぞれ、３色の着色板）についての色差の平均値を求めた。そして、得られた色差の平均値について、以下の３段階の基準に従い、評価した。この色差の平均値が小さいほど、インクセットの耐光性が優れていると言える。
Ａ：色差の平均値が３未満。
Ｂ：色差の平均値が３以上５未満。
Ｃ：色差の平均値が５以上。
これらの結果を表４に示す。
【０２４６】
【表４】
2009015021.tif 000028
【０２４７】
表４から明らかなように、本発明のカラーフィルター用インクセットでは、長時間にわたって、安定した液滴吐出を行うことができた。また、本発明では、色再現域が広く、コントラストにも優れていた。また、本発明では、製造されたカラーフィルターにおいて、色むら、濃度むら等の発生が抑制されており、個体間での特性のばらつきも小さかった。また、本発明では、耐久性にも優れていた。これに対し、各比較例では、満足な結果が得られなかった。
また、市販の液晶テレビを分解し、液晶表示装置部分を、上記のようにして製造したものと交換して、上記と同様の評価を行ったところ、上記と同様な結果が得られた。
【図面の簡単な説明】
【０２４８】
【図１】本発明のカラーフィルターの好適な実施形態を示す断面図である。
【図２】本発明のカラーフィルターの好適な実施形態を示す平面図である。
【図３】カラーフィルターの製造方法の好適な実施形態を示す断面図である。
【図４】カラーフィルターの製造に用いる液滴吐出装置を示す斜視図である。
【図５】図４に示す液滴吐出装置における液滴吐出手段をステージ側から観察した図である。
【図６】図４に示す液滴吐出装置における液滴吐出ヘッドの底面を示す図である。
【図７】図４に示す液滴吐出装置における液滴吐出ヘッドを示す図であり、（ａ）は断面斜視図、（ｂ）は断面図である。
【図８】液晶表示装置の実施形態を示す断面図である。
【図９】本発明の電子機器を適用したモバイル型（またはノート型）のパーソナルコンピュータの構成を示す斜視図である。
【図１０】本発明の電子機器を適用した携帯電話機（ＰＨＳも含む）の構成を示す斜視図である。
【図１１】本発明の電子機器を適用したディジタルスチルカメラの構成を示す斜視図である。
【符号の説明】
【０２４９】
１…カラーフィルター  １１…基板  １２…着色部（着色層）  １２Ａ…赤色顔料着色部（第１の着色部）  １２Ｂ…緑色顔料着色部（第２の着色部）  １２Ｃ…青色顔料着色部（第３の着色部）  １２Ｄ…藍紫色顔料着色部（第４の着色部）  １２Ｅ…紅紫色顔料着色部（第５の着色部）  １２Ｆ…黄色顔料着色部（第６の着色部）  １３…隔壁  １４…セル  ２…カラーフィルター用インク（インク）  ３…塗膜  ６０…液晶表示装置  ６１…共通電極  ６２…液晶層  ６３、６４…配向膜  ６５…画素電極  ６６…基板（対向基板）  ６７、６８…偏光板  １００…液滴吐出装置  １０１…タンク  １０２…吐出走査部  １０３…液滴吐出手段  １０４…第１位置制御装置  １０５…キャリッジ  １０６…ステージ  １０８…第２位置制御装置  １１０…チューブ（送液チューブ）  １１２…制御手段  １１４…液滴吐出ヘッド（インクジェットヘッド）  １１６Ａ、１１６Ｂ…ノズル列  １１８…ノズル  １２０…キャビティ  １２２…隔壁  １２４…振動子  １２４Ａ、１２４Ｂ…電極  １２４Ｃ…ピエゾ素子  １２６…振動板  １２７…吐出部  １２８…ノズルプレート  １２９…液たまり  １３０…供給口  １３１……孔  １０００…画像表示装置  １１００…パーソナルコンピュータ  １１０２…キーボード  １１０４…本体部  １１０６…表示ユニット  １２００…携帯電話機  １２０２…操作ボタン  １２０４…受話口  １２０６…送話口  １３００…ディジタルスチルカメラ  １３０２…ケース（ボディー）  １３０４…受光ユニット  １３０６…シャッタボタン  １３０８…回路基板  １３１２…ビデオ信号出力端子  １３１４…データ通信用の入出力端子  １４３０…テレビモニタ  １４４０…パーソナルコンピュータ
【図１】
2009015021.tif 000035
【図２】
2009015021.tif 000036
【図３】
2009015021.tif 000037
【図４】
2009015021.tif 000038
【図５】
2009015021.tif 000039
【図６】
2009015021.tif 000040
【図７】
2009015021.tif 000041
【図８】
2009015021.tif 000042
【図９】
2009015021.tif 000043
【図１０】
2009015021.tif 000044
【図１１】
2009015021.tif 000045